(57)【要約】電気抵抗の変化率の広範囲において柔軟性および伸長性に優れた導電性フィルム、当該導電性フィルムの原料として使用することができ、作業性および成形性に優れた（メタ）アクリル系導電性材料およびその製造方法、ならびに前記導電性フィルムが用いられたアクチュエータを提供する。（メタ）アクリル系エラストマーおよび導電剤を含有する（メタ）アクリル系導電性材料であって、前記（メタ）アクリル系エラストマーが式(I):2018055890.tif 000010（式中、Ｒ1は水素原子またはメチル基、Ｒ2は水酸基もしくはハロゲン原子を有していてもよい炭素数１〜１０のアルキル基または水酸基を有していてもよい炭素数２〜１２のアルコキシアルキル基を示す）で表わされる(メタ)アクリル系モノマーを含有するモノマー成分を重合させてなり、重量平均分子量が１２０万〜１０００万であり、分子量分布（重量平均分子量／数平均分子量）が１〜６であることを特徴とする。
2018055890.tif 000002
【特許請求の範囲】
【請求項１】
（メタ）アクリル系エラストマーおよび導電剤を含有する（メタ）アクリル系導電性材料であって、前記（メタ）アクリル系エラストマーが式(I):
【化１】
2018055890.tif 000008
（式中、Ｒ1は水素原子またはメチル基、Ｒ2は水酸基もしくはハロゲン原子を有していてもよい炭素数１〜１０のアルキル基または水酸基を有していてもよい炭素数２〜１２のアルコキシアルキル基を示す）
で表わされる(メタ)アクリル系モノマーを含有するモノマー成分を重合させてなり、重量平均分子量が１２０万〜１０００万であり、分子量分布（重量平均分子量／数平均分子量）が１〜６であることを特徴とする（メタ）アクリル系導電性材料。
【請求項２】
前記モノマー成分が、前記Ｒ２が非置換のアルキル基である前記式（Ｉ）で表される(メタ)アクリル系モノマーを含む、請求項１に記載の（メタ）アクリル系導電性材料。
【請求項３】
前記Ｒ２が炭素数１〜４のアルキル基である、請求項２に記載の（メタ）アクリル系導電性材料。
【請求項４】
前記Ｒ２がエチルである、請求項３に記載の（メタ）アクリル系導電性材料。
【請求項５】
前記モノマー成分が、Ｒ２が水酸基を有する炭素数１〜１０のアルキル基である前記式（Ｉ）で表される(メタ)アクリル系モノマー、またはアクリル酸をさらに含む、請求項１〜４のいずれか一項に記載の（メタ）アクリル系導電性材料。
【請求項６】
前記モノマー成分が、２−ヒドロキシエチルアクリレートを含む、請求項５に記載の（メタ）アクリル系導電性材料。
【請求項７】
請求項１〜６のいずれか一項に記載の（メタ）アクリル系導電性材料から形成されてなる導電性フィルム。
【請求項８】
請求項５に記載の導電性フィルムが用いられてなるアクチュエータ。
【請求項９】
（メタ）アクリル系エラストマーおよび導電剤を含有する（メタ）アクリル系導電性材料を製造する方法であって、式(I):
【化２】
2018055890.tif 000009
（式中、Ｒ1は水素原子またはメチル基、Ｒ2は水酸基もしくはハロゲン原子を有していてもよい炭素数１〜１０のアルキル基または水酸基を有していてもよい炭素数２〜１２のアルコキシアルキル基を示す）
で表わされる(メタ)アクリル系モノマーを含有するモノマー成分を重合させて重量平均分子量が１２０万〜１０００万であり、分子量分布（重量平均分子量／数平均分子量）が１〜６である（メタ）アクリル系エラストマーを調製し、得られた（メタ）アクリル系エラストマーと導電剤とを混合することを特徴とする（メタ）アクリル系導電性材料の製造方法。
【請求項１０】
前記重合が塊状重合である、請求項９に記載の方法。
【発明の詳細な説明】
【技術分野】
【０００１】
本発明は、（メタ）アクリル系導電性材料に関する。さらに詳しくは、本発明は、例えば、アクチュエータ、産業用ロボットなどに使用されるセンサ、配線、電極、基板、発電素子、スピーカー、マイクロフォン、ノイズキャンセラ、トランスデューサ、人工筋肉、小型ポンプ、医療用器具などに好適に使用することができる導電性フィルムおよび当該導電性フィルムの原料として好適に使用することができる（メタ）アクリル系導電性材料に関する。
【背景技術】
【０００２】
導電性材料として、カーボンナノチューブ、ゴムおよびイオン性液体からなるカーボンナノチューブゴム組成物（例えば、特許文献１参照）、マトリクスと当該マトリクス中に分散される導電材とを有する柔軟導電材料であって、当該マトリクスが当該導電材の分散機能を有する第一ポリマーと、当該第一ポリマーと架橋可能な第二ポリマーとが架橋されてなる柔軟導電材料（例えば、特許文献２参照）などが提案されている。しかし、前記導電性材料は、いずれも柔軟性（弾性）および導電性に優れているが、伸びが１０〜４００％程度であることから伸張性に劣るため、変位量が大きいアクチュエータなどに使用することができない。【０００３】
したがって、近年、アクチュエータ、産業用ロボットなどに使用されるセンサ、配線、電極、基板、発電素子、スピーカー、マイクロフォン、ノイズキャンセラ、トランスデューサ、人工筋肉、小型ポンプ、医療用器具などに好適に使用することができ、電気抵抗の変化率の広範囲において柔軟性および伸長性に優れた導電性フィルム、および当該導電性フィルムの原料として好適に使用することができ、作業性および成形性に優れた導電性材料の開発が待ち望まれている。
【先行技術文献】
【特許文献】
【０００４】
【特許文献１】国際公開第２００９／１０２０７７号パンフレット
【特許文献２】特開２０１３−３５９７４号公報
【発明の概要】
【課題を解決するための手段】
【０００５】
本発明は、電気抵抗の変化率の広範囲において柔軟性および伸長性に優れた導電性フィルム、当該導電性フィルムの原料として好適に使用することができ、作業性および成形性に優れた（メタ）アクリル系導電性材料およびその製造方法、ならびに前記導電性フィルムが用いられたアクチュエータを提供する。【０００６】
本発明は、例えば、
（１）  （メタ）アクリル系エラストマーおよび導電剤を含有する（メタ）アクリル系導電性材料であって、前記（メタ）アクリル系エラストマーが式(I):【０００７】
【化１】
2018055890.tif 000003
【０００８】
（式中、Ｒ1は水素原子またはメチル基、Ｒ2は水酸基もしくはハロゲン原子を有していてもよい炭素数１〜１０のアルキル基または水酸基を有していてもよい炭素数２〜１２のアルコキシアルキル基を示す）
で表わされる(メタ)アクリル系モノマーを含有するモノマー成分を重合させてなり、重量平均分子量が１２０万〜１０００万であり、分子量分布（重量平均分子量／数平均分子量）が１〜６であることを特徴とする（メタ）アクリル系導電性材料、
（２）  前記モノマー成分が、前記Ｒ２が非置換のアルキル基である前記式（Ｉ）で表される(メタ)アクリル系モノマーを含む、前記（１）に記載の（メタ）アクリル系導電性材料、
（３）  前記Ｒ２が炭素数１〜４のアルキル基である、前記（２）に記載の（メタ）アクリル系導電性材料、
（４）  前記Ｒ２がエチルである、前記（３）に記載の（メタ）アクリル系導電性材料、
（５）  前記モノマー成分が、Ｒ２が水酸基を有する炭素数１〜１０のアルキル基である前記式（Ｉ）で表される(メタ)アクリル系モノマー、またはアクリル酸をさらに含む、前記（１）〜（４）のいずれか一項に記載の（メタ）アクリル系導電性材料、
（６）  前記モノマー成分が、２−ヒドロキシエチルアクリレートを含む、前記（５）に記載の（メタ）アクリル系導電性材料、
（７）  前記（１）〜（６）のいずれか一項に記載の（メタ）アクリル系導電性材料から形成されてなる導電性フィルム、
（８）  前記（７）に記載の導電性フィルムが用いられてなるアクチュエータ、
（９）  （メタ）アクリル系エラストマーおよび導電剤を含有する（メタ）アクリル系導電性材料を製造する方法であって、式(I):【０００９】
【化２】
2018055890.tif 000004
【００１０】
（式中、Ｒ1は水素原子またはメチル基、Ｒ2は水酸基もしくはハロゲン原子を有していてもよい炭素数１〜１０のアルキル基または水酸基を有していてもよい炭素数２〜１２のアルコキシアルキル基を示す）
で表わされる(メタ)アクリル系モノマーを含有するモノマー成分を重合させて重量平均分子量が１２０万〜１０００万であり、分子量分布（重量平均分子量／数平均分子量）が１〜６である（メタ）アクリル系エラストマーを調製し、得られた（メタ）アクリル系エラストマーと導電剤とを混合することを特徴とする（メタ）アクリル系導電性材料の製造方法、
（１０）  前記重合が塊状重合である、前記（９）に記載の方法、
（１１）  前記モノマー成分が、前記Ｒ２が非置換のアルキル基である前記式（Ｉ）で表される(メタ)アクリル系モノマーを含む、前記（９）または（１０）に記載の方法、
（１２）  前記Ｒ２が炭素数１〜４のアルキル基である、前記（１１）に記載の方法、
（１３）  前記Ｒ２がエチルである、前記（１２）に記載の方法、
（１４）  前記モノマー成分が、Ｒ２が水酸基を有する炭素数１〜１０のアルキル基である前記式（Ｉ）で表される(メタ)アクリル系モノマー、またはアクリル酸をさらに含む、前記（９）〜（１３）のいずれか一項に記載の方法、および
（１５）  前記モノマー成分が、２−ヒドロキシエチルアクリレートをさらに含む、前記（９）〜（１４）のいずれか一項に記載の方法
に関する。
本発明において、上記１または複数の特徴は、明示された組み合わせに加え、さらに組み合わせて提供されうることが意図される。本発明のなおさらなる実施形態および利点は、必要に応じて以下の詳細な説明を読んで理解すれば、当業者に認識される。
【発明の効果】
【００１１】
本発明によれば、電気抵抗の変化率の広範囲において柔軟性および伸長性に優れた導電性フィルム、当該導電性フィルムの原料として好適に使用することができ、作業性および成形性に優れた（メタ）アクリル系導電性材料およびその製造方法、ならびに前記導電性フィルムが用いられたアクチュエータが提供される。
【図面の簡単な説明】
【００１２】
【図１】本発明のアクチュエータの一実施態様を示す概略平面図である。
【図２】図１に示されるアクチュエータのＡ−Ａ部における概略断面図である。
【図３】実施例２１、実施例２２および比較例６で得られたアクチュエータの印加電圧とアクチュエータの変位量の変化率との関係を示すグラフである。
【図４】実施例１８で得られた（メタ）アクリル系導電性材料の応力（ＭＰａ）とひずみ（％）との関係を示すグラフである。
【図５】実施例１８で得られた（メタ）アクリル系導電性材料の耐久性を示す試験の結果を示すグラフである。
【発明を実施するための形態】
【００１３】
本発明の（メタ）アクリル系導電性材料は、前記したように、（メタ）アクリル系エラストマーおよび導電剤を含有する（メタ）アクリル系導電性材料であり、前記（メタ）アクリル系エラストマーが式(I):
【００１４】
【化３】
2018055890.tif 000005
【００１５】
（式中、Ｒ1は水素原子またはメチル基、Ｒ2は水酸基もしくはハロゲン原子を有していてもよい炭素数１〜１０のアルキル基または水酸基を有していてもよい炭素数２〜１２のアルコキシアルキル基を示す）
で表わされる(メタ)アクリル系モノマーを含有するモノマー成分を重合させてなり、重量平均分子量が１２０万〜１０００万であり、分子量分布（重量平均分子量／数平均分子量）が１〜６であることを特徴とする。
【００１６】
なお、本発明において、「（メタ）アクリル」は、「アクリル」または「メタクリル」を意味し、「（メタ）アクリレート」は「アクリレート」または「メタクリレート」を意味する。また、アルキル基は、脂環構造を有するアルキル基を含む概念のものである。
【００１７】
式(I)で表わされる(メタ)アクリル系モノマーにおいて、Ｒ1は、水素原子またはメチル基である。Ｒ1のなかでは、作業性および成形性に優れるとともに、電気抵抗の変化率の広範囲において柔軟性および伸長性に優れた導電性フィルムを得る観点から、水素原子が好ましい。
【００１８】
式(I)で表わされる(メタ)アクリル系モノマーにおいて、Ｒ2は、水酸基もしくはハロゲン原子を有していてもよい炭素数１〜１０のアルキル基または水酸基を有していてもよい炭素数２〜１２のアルコキシアルキル基である。
【００１９】
ハロゲン原子としては、例えば、フッ素原子、塩素原子、臭素原子、ヨウ素原子などが挙げられる。これらのハロゲン原子のなかでは、作業性および成形性に優れるとともに、電気抵抗の変化率の広範囲において柔軟性および伸長性に優れた導電性フィルムを得る観点から、フッ素原子が好ましい。アルキル基に含まれるハロゲン原子の数は、当該アルキル基の炭素数などによって異なるので一概には決定することができないことから、本発明の目的が阻害されない範囲内で適宜調整することが好ましい。
【００２０】
炭素数１〜１０のアルキル基としては、例えば、メチル基、エチル基、ｎ−プロピル基、イソプロピル基、ｎ−ブチル基、イソブチル基、ｔｅｒｔ−ブチル基、ｓｅｃ−ブチル基、ｎ−ペンチル基、イソアミル基、ｎ−ヘキシル基、イソヘキシル基、シクロヘキシル基、ｎ−オクチル基などが挙げられるが、本発明は、かかる例示のみに限定されるものではない。
【００２１】
水酸基を有する炭素数１〜１０のアルキル基としては、例えば、ヒドロキシメチル基、ヒドロキシエチル基、ヒドロキシｎ−プロピル基、ヒドロキシイソプロピル基、ヒドロキシｎ−ブチル基、ヒドロキシイソブチル基、ヒドロキシｔｅｒｔ−ブチル基などが挙げられるが、本発明は、かかる例示のみに限定されるものではない。
【００２２】
ハロゲン原子を有する炭素数１〜１０のアルキル基としては、例えば、トリフルオロメチル基、トリフルオロエチル基、トリフルオロプロピル基、トリフルオロブチル基などが挙げられるが、本発明は、かかる例示のみに限定されるものではない。
【００２３】
炭素数２〜１２のアルコキシアルキル基としては、例えば、メトキシエチル基、エトキシエチル基、メトキシブチル基などの炭素数１〜６のアルコキシ基および炭素数１〜６のアルキル基を有するアルコキシアルキル基などが挙げられるが、本発明は、かかる例示のみに限定されるものではない。
【００２４】
水酸基を有する炭素数２〜１２のアルコキシアルキル基としては、例えば、ヒドロキシメトキシエチル基、ヒドロキシエトキシエチル基、ヒドロキシメトキシブチル基などの炭素数１〜６のヒドロキシアルコキシ基および炭素数１〜６のアルキル基を有するアルコキシアルキル基などが挙げられるが、本発明は、かかる例示のみに限定されるものではない。
【００２５】
Ｒ2のなかでは、作業性および成形性に優れるとともに、電気抵抗の変化率の広範囲において柔軟性および伸長性に優れた導電性フィルムを得る観点から、水酸基またはハロゲン原子を有していてもよい炭素数１〜４のアルキル基および水酸基を有していてもよい炭素数１〜４のアルコキシアルキル基が好ましく、水酸基またはハロゲン原子を有していてもよい炭素数１または２のアルキル基および水酸基を有していてもよい炭素数１または２のアルコキシアルキル基がより好ましく、エチル基およびメトキシ基がさらに好ましい。
【００２６】
式(I)で表わされる(メタ)アクリル系モノマーのなかでは、作業性および成形性に優れるとともに、電気抵抗の変化率の広範囲において柔軟性および伸長性に優れた導電性フィルムを得る観点から、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクリレート、ｓｅｃ−ブチル（メタ）アクリレート、ｎ−ペンチル（メタ）アクリレート、イソアミル（メタ）アクリレート、ｎ−ヘキシル（メタ）アクリレート、メチルペンチル（メタ）アクリレート、ｎ−オクチル（メタ）アクリレート、ノナノール（メタ）アクリレート、シクロヘキシル(メタ)アクリレートなどの式(I)において、Ｒ1が水素原子またはメチル基であり、Ｒ2が炭素数１〜１０のアルキル基である(メタ)アクリル系モノマー、ヒドロキシエチル（メタ）アクリレート、ヒドロキシプロピル（メタ）アクリレート、ヒドロキシブチル（メタ）アクリレートなどの式(I)において、Ｒ1が水素原子またはメチル基であり、Ｒ2が水酸基を有する炭素数１〜１０のアルキル基である(メタ)アクリル系モノマー、２，２，２−トリフルオロエチルアクリレートなどの式(I)において、Ｒ1が水素原子またはメチル基であり、Ｒ2がハロゲン原子を有する炭素数１〜１０のアルキル基である(メタ)アクリル系モノマー、メトキシエチル（メタ）アクリレート、エトキシエチル（メタ）アクリレート、メトキシブチル（メタ）アクリレート、フェノキシエチルアクリレートなどの式(I)において、Ｒ1が水素原子またはメチル基であり、Ｒ2が炭素数２〜１２のアルコキシアルキル基である(メタ)アクリル系モノマー、およびジエチレングリコールモノ（メタ）アクリレートなどの式(I)において、Ｒ1が水素原子またはメチル基であり、Ｒ2が水酸基を有する炭素数２〜１２のアルコキシアルキル基である(メタ)アクリル系モノマーが好ましく、エチル（メタ）アクリレートおよびヒドロキシエチル（メタ）アクリレートがより好ましく、エチルアクリレートおよびヒドロキシエチルアクリレートがさらに好ましい。これらの(メタ)アクリル系モノマーは、それぞれ単独で用いてもよく、２種類以上を併用してもよい。１つの実施形態では、Ｒ２が非置換のアルキル基であることが好ましく、Ｒ２が炭素数１〜４のアルキル基であることがさらに好ましく、Ｒ２がエチルであることがなおさらに好ましい。１つの実施形態では、Ｒ２が水酸基を有する炭素数１〜１０のアルキル基であるモノマー成分をさらに含むことが好ましく、さらに好ましい実施形態では、モノマー成分が２−ヒドロキシエチルアクリレートをさらに含むことが有利である。理論に束縛されることを望まないが、耐久性および／またはヒステリシス（残留歪み）において良好な結果が得られているからである。１つの実施形態では、モノマー成分がアクリル酸をさらに含むことが好ましい。理論に束縛されることを望まないが、体積抵抗率の小さい材料が得られているからである。
【００２７】
モノマー成分は、式(I)で表わされる（メタ）アクリル系モノマーのみで構成させることができるが、必要により、本発明の目的が阻害されない範囲で、式(I)で表わされる（メタ）アクリル系モノマーと共重合可能なモノマー(以下、共重合性モノマーという)を含有させることができる。
【００２８】
前記共重合性モノマーとしては、例えば、カルボキシル基含有モノマー、式(I)で表わされる（メタ）アクリル系モノマー以外のカルボン酸アルキルエステル系モノマー、アミド基含有モノマー、アリール基含有モノマー、スチレン系モノマー、窒素原子含有モノマー、脂肪酸ビニルエステル系モノマー、ベタインモノマー、グリシジル基含有モノマー、シリコーン基含有モノマー、シクロアルキル基含有モノマーなどが挙げられるが、本発明は、かかる例示のみに限定されるものではない。これらのモノマーは、それぞれ単独で用いてもよく、２種類以上を併用してもよい。
【００２９】
カルボキシル基含有モノマーとしては、例えば、（メタ）アクリル酸、マレイン酸、フマル酸、シトラコン酸、メサコン酸、イタコン酸、クロトン酸などが挙げられるが、本発明は、かかる例示のみに限定されるものではない。これらのモノマーは、それぞれ単独で用いてもよく、２種類以上を併用してもよい。
【００３０】
式(I)で表わされる（メタ）アクリル系モノマー以外のカルボン酸アルキルエステル系モノマーとしては、例えば、ドデシル（メタ）アクリレート、ステアリル（メタ）アクリレートなどのアルキル基の炭素数が１１〜２０のアルキルアクリレート、イタコン酸メチル、イタコン酸エチルなどのアルキル基の炭素数が１〜４のイタコン酸アルキルエステルなどが挙げられるが、本発明は、かかる例示のみに限定されるものではない。これらのモノマーは、それぞれ単独で用いてもよく、２種類以上を併用してもよい。
【００３１】
アミド基含有モノマーとしては、例えば、Ｎ−メチル（メタ）アクリルアミド、Ｎ−エチル（メタ）アクリルアミド、Ｎ−プロピル（メタ）アクリルアミド、Ｎ−イソプロピル（メタ）アクリルアミド、Ｎ−ｔｅｒｔ−ブチル（メタ）アクリルアミド、Ｎ−オクチル（メタ）アクリルアミド、Ｎ，Ｎ−ジメチル（メタ）アクリルアミド、Ｎ，Ｎ−ジエチル（メタ）アクリルアミドなどのアルキル基の炭素数が１〜８であるアルキル（メタ）アクリルアミドなどが挙げられるが、本発明は、かかる例示のみに限定されるものではない。これらのモノマーは、それぞれ単独で用いてもよく、２種類以上を併用してもよい。
【００３２】
アリール基含有モノマーとしては、例えば、ベンジル(メタ)アクリートなどのアリール基の炭素数が６〜１２であるアリール（メタ）アクリレートなどが挙げられるが、本発明は、かかる例示のみに限定されるものではない。アリール基としては、フェニル基（Ｃ６Ｈ５−）、トリル基（ＣＨ３Ｃ６Ｈ４−）、キシリル基（（ＣＨ３）２Ｃ６Ｈ３−）、ナフチル基（Ｃ１０Ｈ８−）などが挙げられる。アリール基は、水酸基を有していてもよく、４−ヒドロキシフェニル（メタ）アクリレートなどが挙げられる。これらのモノマーは、それぞれ単独で用いてもよく、２種類以上を併用してもよい。
【００３３】
スチレン系モノマーとしては、例えば、スチレン、α−メチルスチレンなどが挙げられるが、本発明は、かかる例示のみに限定されるものではない。これらのモノマーは、それぞれ単独で用いてもよく、２種類以上を併用してもよい。
【００３４】
窒素原子含有モノマーとしては、例えば、Ｎ−ビニルピロリドン、Ｎ−ビニルカプロラクタムなどが挙げられるが、本発明は、かかる例示のみに限定されるものではない。これらのモノマーは、それぞれ単独で用いてもよく、２種類以上を併用してもよい。
【００３５】
脂肪酸ビニルエステル系モノマーとしては、例えば、酢酸ビニル、プロピオン酸ビニルなどが挙げられるが、本発明は、かかる例示のみに限定されるものではない。これらのモノマーは、それぞれ単独で用いてもよく、２種類以上を併用してもよい。
【００３６】
ベタインモノマーとしては、例えば、Ｎ−アクリロイルオキシメチル−Ｎ，Ｎ−ジメチルアンモニウムメチル−α−スルホベタイン、Ｎ−メタクリロイルオキシメチル−Ｎ，Ｎ−ジメチルアンモニウムメチル−α−スルホベタイン、Ｎ−アクリロイルオキシメチル−Ｎ，Ｎ−ジメチルアンモニウムエチル−α−スルホベタイン、Ｎ−メタクリロイルオキシメチル−Ｎ，Ｎ−ジメチルアンモニウムエチル−α−スルホベタイン、Ｎ−アクリロイルオキシメチル−Ｎ，Ｎ−ジメチルアンモニウムプロピル−α−スルホベタイン、Ｎ−メタクリロイルオキシメチル−Ｎ，Ｎ−ジメチルアンモニウムプロピル−α−スルホベタイン、Ｎ−アクリロイルオキシメチル−Ｎ，Ｎ−ジメチルアンモニウムブチル−α−スルホベタイン、Ｎ−メタクリロイルオキシメチル−Ｎ，Ｎ−ジメチルアンモニウムブチル−α−スルホベタイン、Ｎ−アクリロイルオキシエチル−Ｎ，Ｎ−ジメチルアンモニウムメチル−α−スルホベタイン、Ｎ−メタクリロイルオキシエチル−Ｎ，Ｎ−ジメチルアンモニウムメチル−α−スルホベタイン、Ｎ−アクリロイルオキシエチル−Ｎ，Ｎ−ジメチルアンモニウムエチル−α−スルホベタイン、Ｎ−メタクリロイルオキシエチル−Ｎ，Ｎ−ジメチルアンモニウムエチル−α−スルホベタイン、Ｎ−アクリロイルオキシエチル−Ｎ，Ｎ−ジメチルアンモニウムプロピル−α−スルホベタイン、Ｎ−メタクリロイルオキシエチル−Ｎ，Ｎ−ジメチルアンモニウムプロピル−α−スルホベタイン、Ｎ−アクリロイルオキシエチル−Ｎ，Ｎ−ジメチルアンモニウムブチル−α−スルホベタイン、Ｎ−メタクリロイルオキシエチル−Ｎ，Ｎ−ジメチルアンモニウムブチル−α−スルホベタイン、Ｎ−アクリロイルオキシプロピル−Ｎ，Ｎ−ジメチルアンモニウムメチル−α−スルホベタイン、Ｎ−メタクリロイルオキシプロピル−Ｎ，Ｎ−ジメチルアンモニウムメチル−α−スルホベタイン、Ｎ−アクリロイルオキシプロピル−Ｎ，Ｎ−ジメチルアンモニウムエチル−α−スルホベタイン、Ｎ−メタクリロイルオキシプロピル−Ｎ，Ｎ−ジメチルアンモニウムエチル−α−スルホベタイン、Ｎ−アクリロイルオキプロピル−Ｎ，Ｎ−ジメチルアンモニウムプロピル−α−スルホベタイン、Ｎ−メタクリロイルオキシプロピル−Ｎ，Ｎ−ジメチルアンモニウムプロピル−α−スルホベタイン、Ｎ−アクリロイルオキシプロピル−Ｎ，Ｎ−ジメチルアンモニウムブチル−α−スルホベタイン、Ｎ−メタクリロイルオキシプロピル−Ｎ，Ｎ−ジメチルアンモニウムブチル−α−スルホベタイン、Ｎ−アクリロイルオキシブチル−Ｎ，Ｎ−ジメチルアンモニウムメチル−α−スルホベタイン、Ｎ−メタクリロイルオキシブチル−Ｎ，Ｎ−ジメチルアンモニウムメチル−α−スルホベタイン、Ｎ−アクリロイルオキシブチル−Ｎ，Ｎ−ジメチルアンモニウムエチル−α−スルホベタイン、Ｎ−メタクリロイルオキシブチル−Ｎ，Ｎ−ジメチルアンモニウムエチル−α−スルホベタイン、Ｎ−アクリロイルオキシブチル−Ｎ，Ｎ−ジメチルアンモニウムプロピル−α−スルホベタイン、Ｎ−メタクリロイルオキシブチル−Ｎ，Ｎ−ジメチルアンモニウムプロピル−α−スルホベタイン、Ｎ−アクリロイルオキシブチル−Ｎ，Ｎ−ジメチルアンモニウムブチル−α−スルホ���タイン、Ｎ−メタクリロイルオキシブチル−Ｎ，Ｎ−ジメチルアンモニウムブチル−α−スルホベタインなどのＮ−(メタ)アクリロイルオキシアルキル−Ｎ，Ｎ−ジメチルアンモニウムアルキル−α−スルホベタインなどのスルホベタインモノマーなどが挙げられるが、本発明は、かかる例示のみに限定されるものではない。これらのスルホベタインモノマーは、それぞれ単独で用いてもよく、２種類以上を併用してもよい。
【００３７】
グリシジル基含有モノマーとは、グリシジル基
【化４】
2018055890.tif 000006
を含有するモノマーであり、グリシジル（メタ）アクリレート、グリシジル−［−Ｏ−（ＣＨ２）ｎ−］ｍ−（メタ）アクリレート（ここで、ｎは１〜４の整数であり、ｍは１〜２０の整数である）が挙げられるが、本発明は、かかる例示のみに限定されるものではない。これらのモノマーは、それぞれ単独で用いてもよく、２種類以上を併用してもよい。
【００３８】
シリコーン基含有モノマーとは、（Ｒｃ）−［−Ｏ−Ｓｉ（Ｒａ）（Ｒｂ）］ｘ−基を含有するモノマーであり、（メタ）アクリル酸のシリコーン基エステルが挙げられるが、本発明は、かかる例示のみに限定されるものではない。ここで、Ｒａ、Ｒｂ、Ｒｃは、化学的に可能な任意の基（例えば、アルキル基、アルコキシ基、シクロアルキル基、シクロアルキルオキシ基、アリール基、アリールオキシ基など）の任意から選択され得、ｘは、任意の整数であり、例えば、１、２、３または４の整数である。シリコーン基としては、例えば、ポリジメチルシロキシル基、トリアルコキシシリル基（例えば、トリメトキシシリル基、トリエトキシシリル基）などが挙げられるが、本発明は、かかる例示のみに限定されるものではない。これらのモノマーは、それぞれ単独で用いてもよく、２種類以上を併用してもよい。
【００３９】
シクロアルキル基含有モノマーとは、シクロアルキル基を含有するモノマーであり、例えば、Ｃ３−１２シクロアルキル（メタ）アクリレートが挙げられるが、本発明は、かかる例示のみに限定されるものではない。本明細書において「シクロアルキル基」とは、単環又は多環式飽和炭化水素基を意味し、架橋された構造のものも含まれる。例えば「Ｃ３−１２シクロアルキル基」とは炭素原子数が３〜１２の環状アルキル基を意味する。具体例として、「Ｃ３−１２シクロアルキル基」の場合には、シクロプロピル基、シクロブチル基、シクロペンチル基、シクロへキシル基、シクロヘプチル基、シクロオクチル基、アダマンチル基、イソボルニル基等が挙げられるが、本発明は、かかる例示のみに限定されるものではない。これらのモノマーは、それぞれ単独で用いてもよく、２種類以上を併用してもよい。
【００４０】
モノマー成分における式(I)で表わされる（メタ）アクリル系モノマーの含有率は、作業性および成形性に優れるとともに、電気抵抗の変化率の広範囲において柔軟性および伸長性に優れた導電性フィルムを得る観点から、好ましくは９０質量％以上、より好ましくは９３質量％以上、さらに好ましくは９５質量％以上であり、その上限値は１００質量％である。また、モノマー成分における共重合性モノマーの含有率は、作業性および成形性に優れるとともに、電気抵抗の変化率の広範囲において柔軟性および伸長性に優れた導電性フィルムを得る観点から、好ましくは１０質量％以下、より好ましくは７質量％以下、さらに好ましくは５質量％以下であり、その下限値は０質量％である。
【００４１】
（メタ）アクリル系エラストマーは、モノマー成分を塊状重合させることによって得ることができる。本発明では、従来のアクリルゴムのように原料のモノマー成分を溶液重合法、乳化重合法、懸濁重合法などによって重合させるのではなく、塊状重合法によって重合させることが可能である。重量平均分子量が１２０万〜１０００万であり、分子量分布（重量平均分子量／数平均分子量）が１〜６である（メタ）アクリル系エラストマーを容易に調製することができる。
【００４２】
（メタ）アクリル系エラストマーは、モノマー成分を特定の照度の紫外線を照射して重合させることにより調製できる。このような紫外線照射は当業者が任意に設定して実施することができる。（メタ）アクリル系エラストマーを調製する際に、紫外線を使用して重合させて調製した場合、煩雑な操作である溶媒を除去するための乾燥操作が不要であり、作業性に優れる。
【００４３】
ここで、紫外線とは、可視光線より波長が短く、Ｘ線より波長の長い電磁波をいう。上限の可視光の短波長端は４００ｎｍであり、紫外線はこれ以下の波長をもつ電磁波と定義され得る。紫外線の波長の下限は１０ｎｍ程度であり、これより長い波長を有する電磁波であれば紫外線の範疇に入ると理解される。本発明において用いられる紫外線の波長は、どのような波長でもよく、目的に応じて適切なものを選択することができる。例えば、本発明において、モノマーに対して初期の効果を奏することができる限りどの波長のものでもよい。代表的には、実施例において使用される光源によって照射され得る波長のものである。具体的には１５０ｎｍ〜４００ｎｍ程度の光源が使用され、好ましくは３００ｎｍ〜４００ｎｍである。
【００４４】
本発明で用いられる紫外線の好ましい照度は、出発物質により異なる。紫外線照射装置は特に限定されるものではなく、例えば、低圧水銀ランプ、中圧水銀ランプ、高圧水銀ランプ、超高圧水銀ランプ、メタルハライドランプ、ブラックライトランプ、ＵＶ無電極ランプ、ショートアークランプ、ＬＥＤ等が挙げられる。
【００４５】
モノマー成分を重合させる際には、重合開始剤を用いることができる。重合開始剤としては、例えば、光重合開始剤、熱重合開始剤などが挙げられる。これらの重合開始剤のなかでは、（メタ）アクリル系エラストマーに熱履歴を残さないようにする観点から、光重合開始剤が好ましい。
【００４６】
光重合開始剤としては、例えば、２，４，６−トリメチルベンゾイルジフェニルフォスフィンオキサイド、２，２’−ビス（ｏ−クロロフェニル）−４，４’，５，５’−テトラフェニル−１，１’−ビイミダゾール、２，４，６−トリス（トリクロロメチル）−１，３，５−トリアジン、２，４−ビス（トリクロロメチル）−６−（ｐ−メトキシフェニルビニル）−１，３，５−トリアジン、ジフェニルヨードニウムテトラフルオロボレート、ジフェニルヨードニウムヘキサフルオロホスフェート、４，４’−ジｔｅｒｔ−ブチルジフェニルヨードニウムテトラフルオロボレート、４−ジエチルアミノフェニルベンゼンジアゾニウムヘキサフルオロホスフェート、ベンゾイン、２−ヒドロキシ−２−メチル−１−フェニルプロパン−２−オン、ベンゾフェノン、チオキサントン、２，４，６−トリメチルベンゾイルジフェニルアシルホスフィンオキシド、トリフェニルブチルボレートテトラエチルアンモニウム、ジフェニル−４−フェニルチオフェニルスルホニウムヘキサフルオロホスフェート、２，２−ジメトキシ−１，２−ジフェニルエタン−１−オン、フェニルグリオキシリックアシッドメチルエステル、２−メチル−１−［４−（メチルチオ）フェニル］−２−モルフォリノプロパン−１−オン、ビス（２，４，６−トリメチルベンゾイル）−フェニルフォスフィンオキサイド、１，２−オクタンジオン，１−［４−（フェニルチオ）−２−（ｏ−ベンゾイルオキシム）］、ビス（η５−２，４−シクロペンタジエン−１−イル）ビス〔２，６−ジフルオロ−３−（１Ｈ−ピロール−１−イル）フェニルチタニウム〕などの光ラジカル重合開始剤、２，４，６−トリス（トリクロロメチル）−１，３，５−トリアジン、２，４−ビス（トリクロロメチル）−６−（ｐ−メトキシフェニルビニル）−１，３，５−トリアジン、ジフェニルヨードニウムテトラフルオロボレート、４，４’−ジｔｅｒｔ−ブチルジフェニルヨードニウムテトラフルオロボレート、４−ジエチルアミノフェニルベンゼンジアゾニウムヘキサフルオロホスフェート、ジフェニル−４−フェニルチオフェニルスルホニウムヘキサフルオロホスフェートなどの光カチオン開環重合開始剤などが挙げられるが、本発明は、かかる例示のみに限定されるものではない。これらの光重合開始剤は、それぞれ単独で用いてもよく、２種以上を併用してもよい。
【００４７】
熱重合開始剤としては、例えば、ジメチル−２，２’−アゾビス（２−メチルプロピオネート）、２，２’−アゾビスイソブチロニトリル（ＡＩＢＮ）、２，２’−アゾビス（２，４-ジメチルバレロニトリル）（ＡＤＶＮ）、２，２’−アゾビスイソ酪酸ジメチル、アゾビスジメチルバレロニトリルなどのアゾ系重合開始剤、過酸化ベンゾイル、過硫酸カリウム、過硫酸アンモニウムなどの過酸化物系重合開始剤などが挙げられるが、本発明は、かかる例示のみに限定されるものではない。これらの重合開始剤は、それぞれ単独で用いてもよく、２種類以上を併用してもよい。
【００４８】
重合開始剤の量は、当該重合開始剤の種類などによって異なるので一概には決定することができないが、通常、モノマー成分１００質量部あたり、０．０１〜２０質量部程度であることが好ましい。
【００４９】
モノマー成分を重合させる際には、得られる（メタ）アクリル系エラストマーの分子量を調整するために連鎖移動剤を用いることができる。連鎖移動剤としては、例えば、ラウリルメルカプタン、ドデシルメルカプタン、チオグリセロールなどのチオール基を有する化合物；次亜リン酸ナトリウム、亜硫酸水素ナトリウムなどの無機塩などが挙げられるが、本発明は、かかる例示のみに限定されるものではない。これらの連鎖移動剤は、それぞれ単独で用いてもよく、２種類以上を併用してもよい。連鎖移動剤の量は、当該連鎖移動剤の種類などによって異なるので一概には決定することができないが、通常、モノマー成分１００質量部あたり０．０１〜１０質量部程度であることが好ましい。
【００５０】
モノマー成分を重合させる際の雰囲気は、特に限定がなく、大気であってもよく、あるいは窒素ガス、アルゴンガスなどの不活性ガスであってもよい。
【００５１】
モノマー成分を重合させる際の温度は、特に限定がなく、通常、５〜１００℃程度の温度であることが好ましい。モノマー成分を重合させるのに要する時間は、重合条件によって異なるので一概には決定することができないことから任意であるが、通常、１〜２０時間程度である。
【００５２】
重合反応は、残存しているモノマー成分の量が２０質量％以下になった時点で、任意に終了することができる。なお、残存しているモノマー成分の量は、例えば、ゲルパーミエイションクロマトグラフィー（ＧＰＣ）を用いて測定することができる。
【００５３】
以上のようにしてモノマー成分を塊状重合させることにより、（メタ）アクリル系エラストマーを得ることができる。
【００５４】
（メタ）アクリル系エラストマーは、重量平均分子量が１２０万〜１０００万であり、分子量分布（重量平均分子量／数平均分子量）が１〜６であることを特徴とする。本発明の（メタ）アクリル系導電性材料は、重量平均分子量が１２０万〜１０００万であり、分子量分布（重量平均分子量／数平均分子量）が１〜６である（メタ）アクリル系エラストマーおよび導電剤を含有することから、作業性および成形性に優れるとともに、電気抵抗の変化率の広範囲において柔軟性および伸長性に優れた導電性フィルムを形成するという優れた効果を奏する。
【００５５】
（メタ）アクリル系エラストマーの重量平均分子量は、作業性および成形性に優れるとともに、電気抵抗の変化率の広範囲において柔軟性および伸長性に優れた導電性フィルムを得る観点から、１２０万以上、１３０万以上、１４０万以上、１５０万以上、１６０万以上、１７０万以上、好ましくは１８０万以上、１９０万以上、より好ましくは２００万以上である。また、作業性および成形性に優れるとともに、電気抵抗の変化率の広範囲において柔軟性および伸長性に優れた導電性フィルムを得る観点から、１０００万以下、好ましくは８００万以下、７００万以下、６００万以下、より好ましくは５００万以下、４００万以下、さらに好ましくは３００万以下である。なお、本発明において、（メタ）アクリル系エラストマーの重量平均分子量は、以下の実施例に記載の方法に基づいて測定したときの値である。
【００５６】
（メタ）アクリル系エラストマーの数平均分子量は、作業性および成形性に優れるとともに、電気抵抗の変化率の広範囲において柔軟性および伸長性に優れた導電性フィルムを得る観点から、好ましくは５０万以上、より好ましくは５５万以上、さらに好ましくは６０万以上である。また、作業性および成形性に優れるとともに、電気抵抗の変化率の広範囲において柔軟性および伸長性に優れた導電性フィルムを得る観点から、好ましくは８０万以下、より好ましくは７５万以下、さらに好ましくは７０万以下である。なお、本発明において、（メタ）アクリル系エラストマーの数平均分子量は、以下の実施例に記載の方法に基づいて測定したときの値である。
【００５７】
（メタ）アクリル系エラストマーの分子量分布（重量平均分子量／数平均分子量、以下同じ）は、作業性および成形性に優れるとともに、電気抵抗の変化率の広範囲において柔軟性および伸長性に優れた導電性フィルムを得る観点から、１以上、１．５以上、好ましくは２以上、２．５以上、より好ましくは３以上、３．５以上である。また、作業性および成形性に優れるともに、電気抵抗の変化率の広範囲において柔軟性および伸長性に優れた導電性フィルムを得る観点から、６以下、５．５以下、５以下、好ましくは４．５以下、より好ましくは４以下である。なお、本発明において、（メタ）アクリル系エラストマーの分子量分布は、以下の実施例に記載の方法に基づいて求めたときの値である。
【００５８】
導電剤としては、例えば、鱗片状黒鉛などの天然黒鉛、人造黒鉛などのグラファイト、アセチレンブラック、ケッチェンブラック、チャンネルブラック、ファーネスブラック、ランプブラック、サーマルブラックなどのカーボンブラック、グラフェン、カーボンナノチューブ、フラーレンなどの炭素系材料；炭素繊維、金属繊維などの導電性繊維；フッ化カーボン；銅、ニッケル、アルミニウム、銀などの金属粒子の粉末；酸化亜鉛、チタン酸カリウムなどの導電性ウィスカー；酸化チタンなどの導電性金属酸化物；ポリフェニレン誘導体などの有機導電性材料などが挙げられるが、本発明は、かかる例示のみに限定されるものではない。これらの導電剤は、それぞれ単独で用いてもよく、２種類以上を併用してもよい。これらの導電剤のなかでは、作業性および成形性に優れるとともに、電気抵抗の変化率の広範囲において柔軟性および伸長性に優れた導電性フィルムを得る観点から、カーボンナノチューブ、カーボンブラック、グラフェンおよび金属粒子が好ましく、カーボンナノチューブ、カーボンブラック、グラフェンおよび銀粒子がより好ましく、低電圧を印加したときに大きい変位量を示す（メタ）アクリル系導電性材料を得る観点から、カーボンナノチューブがさらに好ましい。
【００５９】
（メタ）アクリル系エラストマーおよび導電剤の合計固形分における導電剤の固形分の含有率は、当該導電剤の種類などによって異なるので一概には決定することができないが、通常、作業性および成形性に優れるとともに、電気抵抗の変化率の広範囲において柔軟性および伸長性に優れた導電性フィルムを得る観点から、好ましくは１質量％以上であり、作業性および成形性に優れるとともに、電気抵抗の変化率の広範囲において柔軟性および伸長性に優れた導電性フィルムを得る観点から、好ましくは１００質量％以下である。
【００６０】
カーボンナノチューブとしては、例えば、１枚のシート状グラファイト（グラフェンシート）を筒状に丸めた中空円筒構造のシングルウォールカーボンナノチューブ、直径の異なるシングルウォールカーボンナノチューブを同心円状に複数積層した構造のマルチウォールカーボンナノチューブ、スーパーグロース法により製造されるシングルウォールカーボンナノチューブ、シングルウォールカーボンナノチューブの端部が円錐状で閉じた形状のカーボンナノコーン、内部にフラーレンを内包するカーボンナノチューブなどが挙げられるが、本発明は、かかる例示のみに限定されるものではない。これらのカーボンナノチューブは、それぞれ単独で用いてもよく、２種類以上を併用してもよい。これらのカーボンナノチューブのなかでは、低電圧を印加したときに大きい変位量を示す（メタ）アクリル系導電性材料を得る観点から、マルチウォールカーボンナノチューブが好ましい。
【００６１】
カーボンナノチューブの長さは、作業性および成形性に優れるとともに、電気抵抗の変化率の広範囲において柔軟性および伸長性に優れた導電性フィルムを得る観点から、好ましくは０．１〜１０００μｍ、より好ましくは１〜５００μｍであり、低電圧での変位量が大きい（メタ）アクリル系導電性材料を得る観点から、さらに好ましくは１〜９０μｍである。
【００６２】
カーボンナノチューブの直径は、作業性および成形性に優れるとともに、電気抵抗の変化率の広範囲において柔軟性および伸長性に優れた導電性フィルムを得る観点から、好ましくは１０〜５０ｎｍ、より好ましくは１０〜２０ｎｍである。
【００６３】
（メタ）アクリル系エラストマーおよびカーボンナノチューブの合計固形分におけるカーボンナノチューブの固形分の含有率は、作業性および成形性に優れるとともに、電気抵抗の変化率の広範囲において柔軟性および伸長性に優れた導電性フィルムを得る観点から、好ましくは１質量％以上、より好ましくは１．５質量％以上、さらに好ましくは２質量％以上であり、作業性および成形性に優れるとともに、電気抵抗の変化率の広範囲において柔軟性および伸長性に優れた導電性フィルムを得る観点から、好ましくは２５質量％以下、より好ましくは２０質量％以下、さらに好ましくは１５質量％以下であり、低電圧を印加したときに大きい変位量を示す（メタ）アクリル系導電性材料を得る観点から、さらに一層好ましくは３．５〜１０質量％である。
【００６４】
なお、本明細書において、（メタ）アクリル系エラストマーおよび導電剤の合計固形分における導電剤の固形分の含有率は、式：
［（メタ）アクリル系エラストマーおよび導電剤の合計固形分における導電剤の固形分の含有率（質量％）］
＝［（導電剤の固形分）／〔（メタ）アクリル系エラストマーの固形分＋導電剤の固形分〕］×１００
に基づいて求められた値を意味する。
【００６５】
カーボンブラックの形状としては、例えば、球状、楕円体状、紡錘状、破砕状、板状、柱状などが挙げられるが、本発明は、かかる例示のみに限定されるものではない。カーボンブラックの形状は、（メタ）アクリル系導電性材料の用途などに応じて適宜決定することが好ましい。
【００６６】
カーボンブラックの平均粒子径は、作業性および成形性に優れるとともに、電気抵抗の変化率の広範囲において柔軟性および伸長性に優れた導電性フィルムを得る観点から、好ましくは３０μｍ以下、より好ましくは２０μｍ以下、さらに好ましくは１０μｍ以下、さらに一層好ましくは５μｍ以下である。なお、カーボンブラックの平均粒子径は、レーザー回折／散乱式粒度分布測定装置〔（株）堀場製作所製、品番：ＬＡ−９１０〕を用いて測定されるＤ５０の平均粒子径を意味する。
【００６７】
（メタ）アクリル系エラストマーおよびカーボンブラックの合計固形分におけるカーボンブラックの固形分の含有率は、作業性および成形性に優れるとともに、電気抵抗の変化率の広範囲において柔軟性および伸長性に優れた導電性フィルムを得る観点から、好ましくは１質量％以上、より好ましくは３質量％以上、さらに好ましくは５質量％以上であり、作業性および成形性に優れるとともに、電気抵抗の変化率の広範囲において柔軟性および伸長性に優れた導電性フィルムを得る観点から、好ましくは５０質量％以下、より好ましくは３０質量％以下、さらに好ましくは２０質量％以下である。
【００６８】
グラフェンの平均粒子径は、作業性および成形性に優れるとともに、電気抵抗の変化率の広範囲において柔軟性および伸長性に優れた導電性フィルムを得る観点から、好ましくは０．３〜５００μｍ、より好ましくは０．５〜１００μｍ、さらに好ましくは１〜５０μｍ、さらに一層好ましくは３〜２０μｍである。なお、グラフェンの平均粒子径は、前記カーボンブラックと同様にして求めた平均粒子径を意味する。
【００６９】
グラフェンの厚さは、作業性および成形性に優れるとともに、電気抵抗の変化率の広範囲において柔軟性および伸長性に優れた導電性フィルムを得る観点から、好ましくは０．１〜５００ｎｍ、より好ましくは０．５〜１００ｎｍ、さらに好ましくは１〜５０ｎｍ、さらに一層好ましくは１〜２０ｎｍである。
【００７０】
（メタ）アクリル系エラストマーおよびグラフェンの合計固形分におけるグラフェンの固形分の含有率は、作業性および成形性に優れるとともに、電気抵抗の変化率の広範囲において柔軟性および伸長性に優れた導電性フィルムを得る観点から、好ましくは５質量％以上、より好ましくは８質量％以上、さらに好ましくは１０質量％以上であり、作業性および成形性に優れるとともに、電気抵抗の変化率の広範囲において柔軟性および伸長性に優れた導電性フィルムを得る観点から、好ましくは２５質量％以下である。
【００７１】
金属粒子の形状としては、例えば、球状、楕円体状、紡錘状、破砕状、板状、柱状、鱗片状、扁平状などが挙げられるが、本発明は、かかる例示のみに限定されるものではない。金属粒子の形状は、（メタ）アクリル系導電性材料の用途などに応じて適宜決定することが好ましい。
【００７２】
金属粒子の平均粒子径は、作業性および成形性に優れるとともに、電気抵抗の変化率の広範囲において柔軟性および伸長性に優れた導電性フィルムを得る観点から、好ましくは０．３〜５０μｍ、より好ましくは０．５〜３０μｍ、さらに好ましくは１〜１０μｍである。なお、金属粒子の平均粒子径は、前記カーボンブラックと同様にして求めた平均粒子径を意味する。
【００７３】
（メタ）アクリル系エラストマーおよび金属粒子の合計固形分における金属粒子の含有率は、作業性および成形性に優れるとともに、電気抵抗の変化率の広範囲において柔軟性および伸長性に優れた導電性フィルムを得る観点から、好ましくは５０質量％以上、より好ましくは５５質量％以上、さらに好ましくは６０質量％以上であり、作業性および成形性に優れるとともに、電気抵抗の変化率の広範囲において柔軟性および伸長性に優れた導電性フィルムを得る観点から、好ましくは５００質量％以下、より好ましくは４００質量％以下、より一層好ましくは１００質量％以下、さらに好ましくは８５質量％以下、さらに一層好ましくは８３質量％以下である。
【００７４】
導電剤は、導電剤を分散媒に分散させた分散液として用いることができる。分散媒としては、例えば、イソプロピルアルコール、トルエン、Ｎ−メチル２−ピロリドン、シクロペンタノンなどが挙げられるが本発明は、かかる例示のみに限定されるものではない。これらの分散媒は、それぞれ単独で用いてもよく、２種類以上を併用してもよい。分散媒の量は、導電剤の種類およびその量、混合する（メタ）アクリル系エラストマーの種類およびその量などを考慮して適宜決定すればよい。
【００７５】
導電剤分散液における不揮発分量は、作業性および成形性に優れるとともに、電気抵抗の変化率の広範囲において柔軟性および伸長性に優れた導電性フィルムを得る観点から、好ましくは１質量％以上、より好ましくは３質量％以上であり、取り扱い性を向上させる観点から、好ましくは６０質量％以下、より好ましくは５０質量％以下である。
【００７６】
なお、導電剤分散液における不揮発分量は、導電剤分散液１ｇを秤量し、熱風乾燥機で１３０℃の温度で１時間乾燥させ、得られた残渣を不揮発分とし、式：
〔導電剤分散液における不揮発分量（質量％）〕
＝（〔残渣の質量〕÷〔導電剤分散液１ｇ〕）×１００
に基づいて求められた値を意味する。
【００７７】
本発明の（メタ）アクリル系導電性材料は、例えば、（メタ）アクリル系エラストマーを溶媒に溶解させ、得られた樹脂溶液および導電剤、必要により、添加剤などを混合することによって容易に製造することができる。これらの成分を混合する順序は、任意であり、例えば、これらの成分を一括して混合してもよい。
【００７８】
（メタ）アクリル系エラストマーを溶解させる溶媒としては、例えば、トルエン、キシレンなどの芳香族系溶媒；イソプロピルアルコール、ｎ−ブチルアルコールなどのアルコール系溶媒；プロピレングリコールメチルエーテル、ジプロピレングリコールメチルエーテル、エチルセロソルブ、ブチルセロソルブなどのエーテル系溶媒；酢酸エチル、酢酸ブチル、酢酸セロソルブ、ジエチレングリコールモノブチルアセテートなどのエステル系溶媒；アセトン、メチルエチルケトン、メチルイソブチルケトン、ジアセトンアルコールなどのケトン系溶媒；ジメチルホルムアミドなどのアミド系溶媒などの有機溶媒が挙げられるが、本発明は、かかる例示のみに限定されるものではない。これらの溶媒は、それぞれ単独で用いてもよく、２種類以上を併用してもよい。溶媒の量は、特に限定されず、通常、（メタ）アクリル系エラストマー１００質量部あたり、５００〜１５００質量部程度であることが好ましい。
【００７９】
本発明の（メタ）アクリル系導電性材料には、本発明の目的が阻害されない範囲内で、添加剤が含まれていてもよい。添加剤としては、例えば、分散剤、他のポリマー、中和剤、着色剤、紫外線防止剤、老化防止剤などが挙げられるが、本発明は、かかる例示のみに限定されるものではない。
【００８０】
本発明の（メタ）アクリル系導電性材料は、その粘度を調整するために、粘度調整剤が適量で含有していてもよい。前記粘度調整剤としては、例えば、アクリル系ポリマー、アクリロニトリル系ポリマー、（メタ）アクリルアミド系ポリマー、ポリアミド、塩化ビニル系ポリマー、ウレタン系ポリマー、ポリエステル、カルボキシメチルセルロースなどが挙げられるが、本発明は、かかる例示のみに限定されるものではない。これらの他のポリマーは、それぞれ単独で用いてもよく、２種類以上を併用してもよい。
【００８１】
本発明の（メタ）アクリル系導電性材料は、必要により、中和剤で中和させてもよい。中和剤としては、例えば、水酸化ナトリウム、水酸化カリウムなどの無機塩基性化合物；モノエタノールアミン、ジメチルエタノールアミン、ジエチルエタノールアミン、トリエタノールアミン、モルホリン、アミノメチルプロパノール、アミノメチルプロパンジオール、オクチルアミン、トリブチルアミン、アニリンなどの有機塩基性化合物などが挙げられるが、本発明は、かかる例示のみに限定されるものではない。これらの中和剤は、それぞれ単独で用いてもよく、２種類以上を併用してもよい。
【００８２】
本発明の（メタ）アクリル系導電性材料における不揮発分の含有率は、作業性および成形性に優れるとともに、電気抵抗の変化率の広範囲において柔軟性および伸長性に優れた導電性フィルムを得る観点から、好ましくは３質量％以上、より好ましくは５質量％以上であり、取り扱い性を向上させる観点から、好ましくは７０質量％以下、より好ましくは６０質量％以下である。
【００８３】
なお、本発明の（メタ）アクリル系導電性材料における不揮発分量は、当該（メタ）アクリル系導電性材料１ｇを秤量し、熱風乾燥機で１３０℃の温度で１時間乾燥させ、得られた残渣を不揮発分とし、式：
〔（メタ）アクリル系導電性材料における不揮発分量（質量％）〕
＝（〔残渣の質量〕÷〔（メタ）アクリル系導電性材料１ｇ〕）×１００
に基づいて求められた値を意味する。
【００８４】
以上のようにして得られる本発明の（メタ）アクリル系導電性材料は、前記（メタ）アクリル系エラストマーおよび導電剤を含有することから、作業性および成形性に優れるとともに、電気抵抗の変化率の広範囲において柔軟性および伸長性に優れた導電性フィルムを形成するという優れた効果を奏するため、例えば、アクチュエータ、産業用ロボットなどに使用されるセンサ、配線、電極、基板、発電素子、スピーカー、マイクロフォン、ノイズキャンセラ、トランスデューサ、人工筋肉、小型ポンプ、医療用器具などに用いられる導電性フィルムの原料に使用することが期待される。
【００８５】
本発明の導電性フィルムは、前記（メタ）アクリル系導電性材料が用いられている点に１つの特徴を有する。本発明の導電性フィルムは、前記（メタ）アクリル系導電性材料が用いられていることから、電気抵抗の変化率の広範囲において柔軟性および伸長性に優れている。
【００８６】
本発明の導電性フィルムを形成させる方法としては、例えば、前記（メタ）アクリル系導電性材料を基材に塗布し、乾燥させる方法などが挙げられるが、本発明はかかる例示のみに限定されるものではない。
【００８７】
基材としては、例えば、上質紙、クラフト紙、クレープ紙、グラシン紙などの一般に使用することができる紙類、ポリエチレン、ポリプロピレン、ポリエステル、ポリスチレン、ポリ塩化ビニル、セロファンなどの樹脂からなる基材、織布、不織布、布帛などの繊維製品などが挙げられるが、本発明は、かかる例示のみに限定されるものではない。
【００８８】
前記（メタ）アクリル系導電性材料を基材に塗布する方法としては、例えば、ナイフコーター、スロットダイコーター、リップコーター、ロールコーター、フローコーター、スプレーコーター、バーコーター、ディッピングなどの一般に使用することができる方法が挙げられるが、本発明は、かかる例示のみに限定されるものではない。前記（メタ）アクリル系導電性材料を基材に塗布する際には、当該（メタ）アクリル系導電性材料を基材に直接塗布してもよく、あるいは離型紙などに塗布した後、この塗布物を基材上に転写させてもよい。このように前記（メタ）アクリル系導電性材料を塗布した後、乾燥させることにより、基材上に導電性フィルムを形成させることができる。
【００８９】
基材に塗布する前記（メタ）アクリル系導電性材料の厚さは、前記（メタ）アクリル系エラストマーおよび導電剤の種類などによって異なるので一概には決定することができないことから、基材上に形成させる導電性フィルムの所望の厚さに応じて適宜決定することが好ましい。基材に塗布する前記（メタ）アクリル系導電性材料の厚さは、通常、電気抵抗の変化率の広範囲において柔軟性および伸長性に優れた導電性フィルムを得る観点から、１００〜１０００μｍ程度である。
【００９０】
前記（メタ）アクリル系導電性材料を基材に塗布した後、乾燥させる方法としては、例えば、熱風、遠赤外線照射などが挙げられるが、本発明はかかる例示のみに限定されるものではない。
【００９１】
本発明の導電性フィルムの形状および大きさは、特に限定されず、導電性フィルムの用途に応じて任意に決定することができる。導電性フィルムの形状としては、例えば、円形、楕円形、三角形、正方形、長方形などが挙げられるが、本発明は、かかる例示のみに限定されるものではない。導電性フィルムの大きさの一例として、直径が１〜２０ｍｍである円形のものなどを挙げることができる。
【００９２】
導電性フィルムの厚さは、当該導電性フィルムの用途などによって異なるので一概には決定することができないことから、当該用途に応じて適宜決定することが好ましいが、通常、電気抵抗の変化率の広範囲において柔軟性および伸長性に優れた導電性フィルムを得る観点から、好ましくは１〜１０００μｍ程度、より好ましくは５〜５００μｍ程度、さらに好ましくは１０〜１００μｍ程度である。
【００９３】
本発明の導電性フィルムのヤング率は、電気抵抗の変化率の広範囲において柔軟性に優れた導電性フィルムを得る観点から、好ましくは１５ＭＰａ以下、より好ましくは１０ＭＰａ以下、さらに好ましくは５ＭＰａ以下、さらに一層好ましくは３ＭＰａ以下である。なお、本発明において、導電性フィルムのヤング率は、以下の実施例に記載の方法に基づいて測定したときの値である。
【００９４】
本発明の導電性フィルムの伸びは、電気抵抗の変化率の広範囲の広い範囲において、伸長性に優れた導電性フィルムを得る観点から、好ましくは５００％以上、より好ましくは１０００％以上、さらに好ましくは１５００％以上、さらに一層好ましくは２０００％以上、なおさらに一層好ましくは４０００％以上である。なお、本発明において、導電性フィルムの伸びは、以下の実施例に記載の方法に基づいて測定したときの値である。
【００９５】
本発明の導電性フィルムの体積抵抗率は、目的に応じて任意の値で良いが、好ましくは、１０−５〜１０２Ω・ｃｍである。
【００９６】
本発明の導電性フィルムの１００％伸長時抵抗値変化は、目的に応じて任意の値で良い。
【００９７】
本発明の導電性フィルムの残留歪み（ヒステリシス）は、応力とひずみの関係を測定し、それによって得られたヒステリシスループの面積から導かれる（図４）。残留歪み（ヒステリシス）の値は、目的に応じて任意の値で良いが、小さい値が好ましく、好ましくは、４０ＭＰａ・％以下である。
【００９８】
以上のようにして得られる本発明の導電性フィルムは、前記（メタ）アクリル系導電性材料が用いられていることから、電気抵抗の変化率の広範囲において柔軟性および伸長性に優れるという優れた効果を奏する。
【００９９】
したがって、本発明の導電性フィルムは、例えば、アクチュエータ、産業用ロボットなどに使用されるセンサ、配線、電極、基板、発電素子、スピーカー、マイクロフォン、ノイズキャンセラ、トランスデューサ、人工筋肉、小型ポンプ、医療用器具などの導電部に使用することが期待される。これらのなかでも、本発明の導電性フィルムは、電気抵抗の変化率の広範囲において柔軟性および伸長性に優れることから、変位量が大きいアクチュエータの導電部に好適に使用することができる。
【０１００】
本発明のアクチュエータは、前記導電性フィルムが用いられている点に１つの特徴を有する。本発明のアクチュエータは、前記導電性フィルムが用いられていることから、電気抵抗の変化率の広範囲において柔軟性および伸長性に優れるという優れた効果を発現する。
【０１０１】
以下に本発明のアクチュエータを図面に基づいて説明するが、本発明は、かかる図面に示される実施形態のみに限定されるものではない。
【０１０２】
図１は、本発明のアクチュエータの一実施態様を示す概略平面図である。また、図２は、図１に示されるアクチュエータのＡ−Ａ部における概略断面図である。
【０１０３】
図１および図２に示されるように、アクチュエータ１は、誘電体材料からなるフィルム２と前記導電性フィルムからなる一対の電極３ａ，３ｂとから形成されている。フィルム２と電極３ａ，３ｂとは、例えば、導電性ペースト（図示せず）などで接着させることができる。導電性ペーストとしては、例えば、カーボン、銀などの導電性フィラーを含有する導電性ペーストなどが挙げられる。
【０１０４】
フィルム２は、一軸延伸または二軸延伸、好ましくは二軸延伸されていることが好ましい。フィルム２の延伸倍率は、特に限定されないが、前記フィルムの延伸倍率は、強靭性を付与する観点から、好ましくは１．２倍以上、より好ましくは１．５倍以上、さらに好ましくは２倍以上であり、当該フィルムの厚さにもよるが、延伸時の破断を防止する観点から、好ましくは８倍以下、より好ましくは６倍以下、さらに好ましくは５倍以下である。
【０１０５】
フィルム２の厚さは、印加電圧が低くてもアクチュエータ１が大きな変位量を呈するようにする観点から、好ましくは１〜１００μｍ、より好ましくは１〜８０μｍ、さらに好ましくは１〜５０μｍ、さらに一層好ましくは１〜３０μｍである。
【０１０６】
電極３ａ，３ｂは、図２に示されるように、フィルム２の両面にそれぞれ対向するよう配置されている。電極３ａ，３ｂは、前記導電性フィルムで形成されている。
【０１０７】
電極３ａ，３ｂの形状、大きさおよび厚さは、特に限定されず、アクチュエータ１の用途に応じて任意に決定することができる。電極３ａ，３ｂの形状としては、例えば、円形、楕円形、三角形、正方形、長方形などが挙げられるが、本発明は、かかる例示のみに限定されるものではない。電極３ａ，３ｂの大きさの一例として、直径が１〜２０ｍｍである円形のものなどを挙げることができる。電極３ａ，３ｂの厚さは、特に限定されないが、通常、大きい変位量を呈するアクチュエータを得る観点から、好ましくは１〜１０００μｍ程度、より好ましくは５〜５００μｍ程度、さらに好ましくは１０〜１００μｍ程度である。
【０１０８】
電極３ａの直径方向の外周面には端子４ａが配設されており、電極３ｂの直径方向の外周面には端子４ｂが配設されている。端子部４ａ，４ｂは、それぞれ導線５ａ，５ｂを介して電源６と接続されている。
【０１０９】
電源６により、電極３ａ，３ｂに電圧を印加したとき、電極３ａ，３ｂ間に静電引力が生じ、フィルム２が圧縮されることから、フィルム２の厚さが小さくなり、フィルム２は、幅方向に延伸される。このとき、電極３ａ，３ｂは、フィルム２とともに幅方向に延伸される。
【０１１０】
電極３ａにマーカー７を装着させておくことにより、電極３ａ，３ｂに電圧を印加したときのアクチュエータ１の変位量を変位計８で測定することができる。
【０１１１】
本発明のアクチュエータは、前記したように、前記導電性フィルムが用いられているので、大きい変位量を呈する。
【実施例】
【０１１２】
次に、本発明を実施例に基づいてさらに詳細に説明するが、本発明は、かかる実施例のみに限定されるものではない。【０１１３】
製造例１
エチルアクリレート１００ｇおよび重合開始剤として２，４，６−トリメチルベンゾイルジフェニルフォスフィンオキサイド〔ＢＡＳＦ社製、商品名：ＩｒｇａｃｕｒｅＴＰＯ〕０．０６２ｇを混合することにより、重合開始剤を含有するモノマー成分を得た。【０１１４】
前記で得られたモノマー成分を透明ガラス製の成形型（縦：１００ｍｍ、横：１００ｍｍ、深さ：２ｍｍ）内に注入した後、当該モノマー成分に照射線量が０．３６ｍＷ/ｃｍ2となるように紫外線を照射し、モノマー成分を塊状重合させることにより、（メタ）アクリル系エラストマーを得た。【０１１５】
前記で得られた（メタ）アクリル系エラストマーを成形型から取り出すことにより、縦の長さが約１００ｍｍ、横の長さが約１００ｍｍ、厚さが約２ｍｍである（メタ）アクリル系エラストマーからなるフィルムを作製した。【０１１６】
前記で得られたフィルムの重量平均分子量および数平均分子量をゲルパーミエイションクロマトグラフィー〔東ソー（株）製、品番：ＨＬＣ−８２２０ＧＰＣ、カラム：東ソー(株)製、品番：ＴＳＫｇｅｌ  ＧＭＨＨ−Ｒ３０、溶媒：テトラヒドロフラン、流速：０．５ｍＬ／ｍｉｎ〕を用いてポリスチレン換算で調べ、分子量分布を求めたところ、重量平均分子量は２３２．６万であり、数平均分子量は６４．９万であり、分子量分布は３．６であった。【０１１７】
前記で得られたフィルムをＪＩＳ  Ｋ６２５１の６．１に規定するダンベル状７号形に打ち抜くことにより、試験片を得た。得られた試験片を引張り試験機〔（株）エー・アンド・デイ製、品番：Ｔｅｎｓｉｌｏｎ  ＲＴＧ−１３１０〕のチャック間距離が１７ｍｍとなるように取り付け、５０ｍｍ／ｍｉｎの引張り速度で試験片が破断するまで引張り荷重を加える操作を行ない、ヤング率および伸びを測定したところ、ヤング率は０．３７ＭＰａであり、伸びは５０９０％であった。【０１１８】
なお、前記で得られたフィルムの伸びは、式：
〔フィルムの伸び（％）〕
＝〔破断時の試験片の長さ（ｍｍ）−試験片の元の長さ（ｍｍ）〕÷〔試験片の元の長さ（ｍｍ）〕×１００
に基づいて求めた。【０１１９】
製造例２
エチルアクリレート９９．８８ｇ、２−ヒドロキシエチルアクリレート０．１２ｇおよび重合開始剤として２，４，６−トリメチルベンゾイルジフェニルフォスフィンオキサイド〔ＢＡＳＦ社製、商品名：ＩｒｇａｃｕｒｅＴＰＯ〕０．１２ｇを混合することにより、重合開始剤を含有するモノマー成分を得た。【０１２０】
前記で得られたモノマー成分を用い、製造例１と同様にして、（メタ）アクリル系エラストマーを調製し、縦の長さが約１００ｍｍ、横の長さが約１００ｍｍ、厚さが約２ｍｍである（メタ）アクリル系エラストマーからなるフィルムを作製した。【０１２１】
前記で得られたフィルムの重量平均分子量および数平均分子量を製造例１と同様にして調べ、分子量分布を求めたところ、重量平均分子量は２０３．３万であり、数平均分子量は６４．１万であり、分子量分布は３．２であった。【０１２２】
また、前記で得られたフィルムのヤング率および伸びを製造例１と同様にして測定したところ、ヤング率は０．５４ＭＰａであり、伸びは３９０％であった。【０１２３】
製造例３
イソアミルアクリレート１００ｇおよび重合開始剤として２，４，６−トリメチルベンゾイルジフェニルフォスフィンオキサイド〔ＢＡＳＦ社製、商品名：ＩｒｇａｃｕｒｅＴＰＯ〕０．０８７ｇを混合することにより、重合開始剤を含有するモノマー成分を得た。【０１２４】
前記で得られたモノマー成分を用い、製造例１と同様にして、（メタ）アクリル系エラストマーを調製し、縦の長さが約１００ｍｍ、横の長さが約１００ｍｍ、厚さが約２ｍｍである（メタ）アクリル系エラストマーからなるフィルムを作製した。【０１２５】
前記で得られたフィルムの重量平均分子量および数平均分子量を製造例１と同様にして調べ、分子量分布を求めたところ、重量平均分子量は３７８．０万であり、数平均分子量は３４．１万であり、分子量分布は１１．１であった。【０１２６】
また、前記で得られたフィルムのヤング率および伸びを製造例１と同様にして測定したところ、ヤング率は０．０６ＭＰａであり、伸びは１８３０％であった。【０１２７】
製造例４
エチルアクリレート１００ｇおよびトルエン２３３ｇを混合した溶液を８０℃に加熱し、重合開始剤として２，２’−アゾビスイソブチロニトリル（ＡＩＢＮ）〔和光純薬工業（株）製、品番：Ｖ−６０〕０．５０ｇを混合溶液に添加し、当該混合溶液を７０℃で３時間維持した後、さらに重合開始剤として２，２’−アゾビス（２，４-ジメチルバレロニトリル）（ＡＤＶＮ）〔和光純薬工業（株）製、品番：Ｖ−６５〕１．００ｇを混合溶液に添加し、当該混合溶液を７０℃で３時間維持することによって溶液重合させた後、室温まで冷却することにより、樹脂溶液を得た。【０１２８】
前記で得られた樹脂溶液を透明ガラス製の成形型（縦：１００ｍｍ、横：１００ｍｍ、深さ：２ｍｍ）内に注入した後、ホットプレートにて８０℃で１時間乾燥させることにより、（メタ）アクリル系エラストマーを得た。【０１２９】
前記で得られた（メタ）アクリル系エラストマーを成形型から取り出すことにより、縦の長さが約１００ｍｍ、横の長さが約１００ｍｍ、厚さが約０．６ｍｍである（メタ）アクリル系エラストマーからなるフィルムを作製した。【０１３０】
前記で得られたフィルムの重量平均分子量および数平均分子量をゲルパーミエイションクロマトグラフィー〔東ソー（株）製、品番：ＨＬＣ−８２２０ＧＰＣ、カラム：東ソー(株)製、品番：ＴＳＫｇｅｌ  Ｇ−５０００ＨＸＬとＴＳＫｇｅｌ  Ｇ−３０００とを直列に使用、溶媒：テトラヒドロフラン、流速：１．０ｍＬ／ｍｉｎ〕を用いてポリスチレン換算で調べ、分子量分布を求めたところ、重量平均分子量は１１．７万であり、数平均分子量は３．３万であり、分子量分布は３．５であった。【０１３１】
なお、前記で得られたフィルムは、タック（べたつき）が強いため、ヤング率および伸びを測定することができなかった。【０１３２】
製造例５
（２−メチル−２−エチル−１，３−ジオキソラン−４−イル）メチルアクリレート〔大阪有機化学工業（株）製、商品名：ＭＥＤＯＬ−１０〕１００ｇおよび酢酸エチル１００ｇを混合した溶液を７０℃に加熱し、重合開始剤として２，２’−アゾビスイソブチロニトリル（ＡＩＢＮ）〔和光純薬工業（株）製、品番：Ｖ−６０〕０．５０ｇを混合溶液に添加し、当該混合溶液を７０℃で３時間維持した後、さらに重合開始剤として２，２’−アゾビス（２，４-ジメチルバレロニトリル）（ＡＤＶＮ）〔和光純薬工業（株）製、品番：Ｖ−６５〕１．００ｇを混合溶液に添加し、当該混合溶液を７０℃で３時間維持することによって溶液重合させた後、室温まで冷却することにより、樹脂溶液を得た。【０１３３】
前記で得られた樹脂溶液を用い、製造例４と同様にして、（メタ）アクリル系エラストマーを調製し、縦の長さが約１００ｍｍ、横の長さが約１００ｍｍ、厚さが約１ｍｍである（メタ）アクリル系エラストマーからなるフィルムを作製した。【０１３４】
前記で得られたフィルムの重量平均分子量および数平均分子量を製造例４と同様にして調べ、分子量分布を求めたところ、重量平均分子量は３８．７万であり、数平均分子量５．４万であり、分子量分布は７．２であった。【０１３５】
また、前記で得られたフィルムのヤング率および伸びを製造例１と同様にして測定したところ、ヤング率は０．０３ＭＰａであり、伸びは１５７０％であった。【０１３６】
製造例６
エチルアクリレート１００ｇ、イオン交換水２０００ｇおよび反応性乳化剤としてポリオキシエチレンアルキルプロペニルフェニルエーテル〔第一工業製薬（株）製、商品名：アクアロンＲＮ−２０〕１．００ｇを混合した溶液を７０℃に加熱し、重合開始剤として過硫酸カリウム（ＫＰＳ）１．００ｇを混合溶液に添加し、当該混合溶液を７０℃で６時間維持することによって乳化重合させ、室温まで冷却することにより、樹脂分散液を得た。【０１３７】
前記で得られた樹脂分散液をテトラヒドロフランで塩析し、デカンテーションした後、減圧乾燥することにより、ポリマーを得た。得られたポリマー１００ｇをトルエン９００ｇに溶解させようとしたが、完全には溶解させることができなかった。【０１３８】
製造例７
製造例６で得られた樹脂分散液をテトラヒドロフランで塩析し、デカンテーションした後、減圧乾燥することにより、ポリマーを得た。得られたポリマー１００ｇをメチルエチルケトン９００ｇに溶解させることにより、樹脂溶液を得た。【０１３９】
前記で得られた樹脂溶液を透明ガラス製の成形型（縦：１００ｍｍ、横：１００ｍｍ、深さ：２ｍｍ）内に注入した後、ホットプレートにて５０℃で１時間乾燥させることにより、（メタ）アクリル系エラストマーを得た。【０１４０】
前記で得られた（メタ）アクリル系エラストマーを成形型から取り出すことにより、縦の長さが約１００ｍｍ、横の長さが約１００ｍｍ、厚さが約０．２ｍｍである（メタ）アクリル系エラストマーからなるフィルムを作製した。【０１４１】
前記で得られたフィルムの重量平均分子量および数平均分子量を製造例１と同様にして調べ、分子量分布を求めたところ、重量平均分子量は１２５．３万であり、数平均分子量は２１．３万であり、分子量分布は５．８であった。【０１４２】
また、前記で得られたフィルムのヤング率および伸びを製造例１と同様にして測定したところ、ヤング率は０．３０ＭＰａであり、伸びは４０００％であった。【０１４３】
製造例８
エチルアクリレート９９．９３ｇ、アクリル酸０．０７２ｇおよび重合開始剤として２，４，６−トリメチルベンゾイルジフェニルフォスフィンオキサイド〔ＢＡＳＦ社製、商品名：ＩｒｇａｃｕｒｅＴＰＯ〕０．１２ｇを混合することにより、重合開始剤を含有するモノマー成分を得た。【０１４４】
前記で得られたモノマー成分を用い、製造例１と同様にして、（メタ）アクリル系エラストマーを調製し、縦の長さが約１００ｍｍ、横の長さが約１００ｍｍ、厚さが約２ｍｍである（メタ）アクリル系エラストマーからなるフィルムを作製した。【０１４５】
前記で得られたフィルムの重量平均分子量および数平均分子量を製造例１と同様にして調べ、分子量分布を求めたところ、重量平均分子量は１７１．８万であり、数平均分子量は６８．１万であり、分子量分布は２．５であった。【０１４６】
また、前記で得られたフィルムのヤング率および伸びを製造例１と同様にして測定したところ、ヤング率は０．１８ＭＰａであり、伸びは５，０００％であった。【０１４７】
実施例１
製造例１で得られた（メタ）アクリル系エラストマー１００ｇをトルエン９００ｇに溶解させることにより、樹脂溶液を得た。【０１４８】
（メタ）アクリル系エラストマーおよび導電剤の合計固形分における導電剤の固形分の含有率が３．８質量％となるように、導電剤としてショートマルチウォールカーボンナノチューブ〔神戸天然物化学（株）製、不揮発分量が２．４質量％のトルエン分散液、長さ：１〜９μｍ、以下同じ〕を前記で得られた樹脂溶液に添加し、導電剤の固形分の２質量％の量で分散剤〔Ｅｌｅｍｅｎｔｉｓ社製、品番：ＮＵＯＳＰＥＲＳＥ（登録商標）ＡＰ６５７〕を当該樹脂溶液に添加し、混合することにより、（メタ）アクリル系導電性材料を得た。【０１４９】
次に、（メタ）アクリル系導電性材料の物性として、作業性および成形性を以下の方法に基づいて調べた。その結果を表１に示す。【０１５０】
〔作業性〕
（メタ）アクリル系エラストマーを調製する際に、煩雑な操作である溶媒を除去するための乾燥操作を必要とするかどうかどうかを調べ、以下の評価基準に基づいて評価した。
（評価基準）
○：乾燥操作が不要 
×：乾燥操作が必要
実施例１において、乾燥操作は不要であり、作業性に優れていた。【０１５１】
〔成形性〕
（メタ）アクリル系導電性材料を室温中でアプリケーターにてガラス板上に厚さが６００μｍ程度となるように塗布し、ホットプレートにて８０℃の温度で１時間加熱させ、フィルムが形成されるかどうかを調べ、以下の評価基準に基づいて評価した。
（評価基準）
○：フィルム化が可能
×：フィルム化が不可能【０１５２】
次に、前記で得られた（メタ）アクリル系導電性材料を室温中でアプリケーターにて離形ポリエステルフィルム上に乾燥後の厚さが３０μｍとなるように塗布し、ホットプレートにて８０℃の温度で１時間加熱することにより、導電性フィルムを作製した。【０１５３】
得られた導電性フィルムの物性として、柔軟性および伸長性を以下の方法に基づいて調べた。その結果を表１に示す。【０１５４】
〔柔軟性〕
製造例１と同様にして導電性フィルムのヤング率（ＭＰａ）を測定し、以下の評価基準に基づいて柔軟性を評価した。
（評価基準）
◎：ヤング率が３ＭＰａ未満
○：ヤング率が３ＭＰａ以上、１０ＭＰａ未満
△：ヤング率が１０ＭＰａ以上、１５ＭＰａ未満
×：ヤング率が１５ＭＰａ以上【０１５５】
〔伸長性〕
製造例１と同様にして導電性フィルムの伸び（％）を測定し、以下の評価基準に基づいて伸長性を評価した。
（評価基準）
◎：伸びが２０００％以上
○：伸びが１０００％以上、２０００％未満
△：伸びが５００％以上、１０００％未満
×：伸びが５００％未満【０１５６】
前記で得られた導電性フィルムの電気抵抗をデジタルマルチメータ〔三和電機計器（株）製、品番：ＭＰ−３〕を用いて測定した（初期の電気抵抗）。その後、前記導電性フィルムの伸びが１００％となるように伸張させたときの導電性フィルムの電気抵抗を前記と同様にして測定した（伸長時の電気抵抗）。これらの測定結果から、前記導電性フィルムの電気抵抗の変化率を式：
〔導電性フィルムの電気抵抗の変化率（倍）〕
＝〔伸長時の電気抵抗（Ω）〕÷〔初期の電気抵抗（Ω）〕
に基づいて求めた。その結果、導電性フィルムの電気抵抗の変化率は８．３倍であった。【０１５７】
また、前記で得られた導電性フィルムを縦約５ｍｍ、横約２０ｍｍの長方形に切り出すことにより、試験片を作製した。表面抵抗測定器〔三菱化学（株）製、品番：ロレスタＡＰ  ＭＣＰ−Ｔ４００、プローブ：ＡＳＰプローブ（４探針プローブ）〕を用い、温度が２３±５℃および相対湿度が５０±１０％の雰囲気中で、ＪＩＳ  Ｋ７１９４に準拠して前記で得られた試験片の体積抵抗率（％）を四探針法により測定したところ、試験片の体積抵抗率は１９．１Ω・ｃｍであった。応力とひずみとの関係を測定し、残留歪み（ヒステリシス）について調べたところ、２１．５ＭＰａ・％であった。【０１５８】
実施例２
製造例１で得られた（メタ）アクリル系エラストマー１００ｇをトルエン９００ｇに溶解させることにより、樹脂溶液を得た。【０１５９】
（メタ）アクリル系エラストマーおよび導電剤の合計固形分における導電剤の固形分の含有率が９．２質量％となるように、導電剤としてノーマルマルチウォールカーボンナノチューブ〔神戸天然物化学（株）製、不揮発分量が２．４質量％のトルエン分散液、長さ：１０〜９０μｍ、以下同じ〕を前記で得られた樹脂溶液に添加し、導電剤の固形分の２質量％の量で分散剤〔Ｅｌｅｍｅｎｔｉｓ社製、品番：ＮＵＯＳＰＥＲＳＥ（登録商標）ＡＰ６５７〕を当該樹脂溶液に添加し、混合することにより、（メタ）アクリル系導電性材料を得た。【０１６０】
前記で得られた（メタ）アクリル系導電性材料の物性として、作業性および成形性を実施例１と同様にして調べた。乾燥操作は不要であり、作業性に優れていた。成形性についての結果を表１に示す。【０１６１】
次に、前記で得られた（メタ）アクリル系導電性材料を用い、実施例１と同様にして導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は３．８倍であり、体積抵抗率は３４．８Ω・ｃｍであった。応力とひずみとの関係を測定し、残留歪み（ヒステリシス）について調べたところ、１２．４ＭＰａ・％であった。【０１６２】
実施例３
製造例１で得られた（メタ）アクリル系エラストマー１００ｇをトルエン９００ｇに溶解させることにより、樹脂溶液を得た。【０１６３】
（メタ）アクリル系エラストマーおよび導電剤の合計固形分における導電剤の固形分の含有率が２．５質量％となるように、導電剤としてロングマルチウォールカーボンナノチューブ〔神戸天然物化学（株）製、不揮発分量が１．６質量％のトルエン分散液、長さ：１００〜９００μｍ、以下同じ〕を前記で得られた樹脂溶液に添加し、導電剤の固形分の２質量％の量で分散剤〔Ｅｌｅｍｅｎｔｉｓ社製、品番：ＮＵＯＳＰＥＲＳＥ（登録商標）ＡＰ６５７〕を当該樹脂溶液に添加し、混合することにより、（メタ）アクリル系導電性材料を得た。【０１６４】
前記で得られた（メタ）アクリル系導電性材料の物性として、作業性および成形性を実施例１と同様にして調べた。乾燥操作は不要であり、作業性に優れていた。成形性についての結果を表１に示す。【０１６５】
次に、前記で得られた（メタ）アクリル系導電性材料を用い、実施例１と同様にして導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は６．７倍であり、体積抵抗率は１０．３Ω・ｃｍであった。応力とひずみとの関係を測定し、残留歪み（ヒステリシス）について調べたところ、２１．３ＭＰａ・％であった。【０１６６】
実施例４
製造例１で得られた（メタ）アクリル系エラストマー１００ｇをトルエン９００ｇに溶解させることにより、樹脂溶液を得た。【０１６７】
（メタ）アクリル系エラストマーおよび導電剤の合計固形分における導電剤の固形分の含有率が３質量％となるように、導電剤としてシングルウォールカーボンナノチューブ〔神戸天然物化学（株）製、不揮発分量が１．９６質量％のトルエン分散液、長さ：１〜９μｍ、以下同じ〕を前記で得られた樹脂溶液に添加し、導電剤の固形分の２質量％の量で分散剤〔Ｅｌｅｍｅｎｔｉｓ社製、品番：ＮＵＯＳＰＥＲＳＥ（登録商標）ＡＰ６５７〕を当該樹脂溶液に添加し、混合することにより、（メタ）アクリル系導電性材料を得た。【０１６８】
前記で得られた（メタ）アクリル系導電性材料の物性として、作業性および成形性を実施例１と同様にして調べた。乾燥操作は不要であり、作業性に優れていた。成形性についての結果を表１に示す。【０１６９】
次に、前記で得られた（メタ）アクリル系導電性材料を用い、実施例１と同様にして導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は５．０倍であり、体積抵抗率は２４．２Ω・ｃｍであった。応力とひずみとの関係を測定し、残留歪み（ヒステリシス）について調べたところ、１２．８ＭＰａ・％であった。【０１７０】
実施例５
製造例１で得られた（メタ）アクリル系エラストマー１００ｇをトルエン９００ｇに溶解させることにより、樹脂溶液を得た。【０１７１】
（メタ）アクリル系エラストマーおよび導電剤の合計固形分における導電剤の固形分の含有率が３質量％となるように、導電剤としてスーパーグロースカーボンナノチューブ〔神戸天然物化学（株）製、不揮発分量が１．９６質量％のトルエン分散液、長さ：１００〜９００μｍ、以下同じ〕を前記で得られた樹脂溶液に添加し、導電剤の固形分の２質量％の量で分散剤〔Ｅｌｅｍｅｎｔｉｓ社製、品番：ＮＵＯＳＰＥＲＳＥ（登録商標）ＡＰ６５７〕を当該樹脂溶液に添加し、混合することにより、（メタ）アクリル系導電性材料を得た。【０１７２】
前記で得られた（メタ）アクリル系導電性材料の物性として、作業性および成形性を実施例１と同様にして調べた。乾燥操作は不要であり、作業性に優れていた。成形性についての結果を表１に示す。【０１７３】
次に、前記で得られた（メタ）アクリル系導電性材料を用い、実施例１と同様にして導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は１３５．２倍であり、体積抵抗率は１０．２Ω・ｃｍであった。応力とひずみとの関係を測定し、残留歪み（ヒステリシス）について調べたところ、９．６ＭＰａ・％であった。【０１７４】
実施例６
製造例１で得られた（メタ）アクリル系エラストマー１００ｇをトルエン９００ｇに溶解させることにより、樹脂溶液を得た。【０１７５】
（メタ）アクリル系エラストマーおよび導電剤の合計固形分における導電剤の固形分の含有率が１０質量％となるように、導電剤としてカーボンブラック〔ライオン・スペシャリティ・ケミカルズ（株）製、品番：ＦＤ−７０６２Ｇ、不揮発分量が９質量％のＮ−メチル−２−ピロリドン分散液、平均粒子径：５μｍ以下、以下同じ〕を前記で得られた樹脂溶液に添加し、混合することにより、（メタ）アクリル系導電性材料を得た。【０１７６】
前記で得られた（メタ）アクリル系導電性材料の物性として、作業性を実施例１と同様にして調べ、成形性を１８０℃の温度で２時間加熱したこと以外は実施例１と同様にして調べた。乾燥操作は不要であり、作業性に優れていた。成形性についての結果を表１に示す。【０１７７】
次に、前記で得られた（メタ）アクリル系導電性材料を用い、１８０℃の温度で２時間加熱したこと以外は実施例１と同様にして導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は７７．８倍であり、体積抵抗率は２２４９Ω・ｃｍであった。応力とひずみとの関係を測定し、残留歪み（ヒステリシス）について調べたところ、６．０ＭＰａ・％であった。【０１７８】
実施例７
実施例６において、導電剤の固形分の含有率が１０質量％の代わりに、導電剤の固形分の含有率が１６質量％に変更したこと以外は、実施例６と同様にして（メタ）アクリル系導電性材料を得た。【０１７９】
前記で得られた（メタ）アクリル系導電性材料の物性として、作業性および成形性を実施例６と同様にして調べた。乾燥操作は不要であり、作業性に優れていた。成形性についての結果を表１に示す。【０１８０】
次に、前記で得られた（メタ）アクリル系導電性材料を用い、実施例６と同様にして導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は９．４倍であり、体積抵抗率は４４．２Ω・ｃｍであった。応力とひずみとの関係を測定し、残留歪み（ヒステリシス）について調べたところ、１６．０ＭＰａ・％であった。【０１８１】
実施例８
実施例６において、導電剤の固形分の含有率が１０質量％の代わりに、導電剤の固形分の含有率が２３質量％に変更したこと以外は、実施例６と同様にして（メタ）アクリル系導電性材料を得た。【０１８２】
前記で得られた（メタ）アクリル系導電性材料の物性として、作業性および成形性を実施例６と同様にして調べた。乾燥操作は不要であり、作業性に優れていた。成形性についての結果を表１に示す。【０１８３】
次に、前記で得られた（メタ）アクリル系導電性材料を用い、実施例６と同様にして導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は１８．７倍であり、体積抵抗率は１１．２Ω・ｃｍであった。応力とひずみとの関係を測定し、残留歪み（ヒステリシス）について調べたところ、２５．５ＭＰａ・％であった。【０１８４】
実施例９
製造例１で得られた（メタ）アクリル系エラストマー１００ｇをトルエン９００ｇに溶解させることにより、樹脂溶液を得た。【０１８５】
（メタ）アクリル系エラストマーおよび導電剤の合計固形分における導電剤の固形分の含有率が１６質量％となるように、導電剤としてグラフェン〔（株）アイテック製、品名：ｉＧｕｒａｆｅｎ、不揮発分量が５質量％のトルエン分散液、平均粒子径：５〜１０μｍ、厚さ：約１０ｎｍ、以下同じ〕を前記で得られた樹脂溶液に添加し、混合することにより、（メタ）アクリル系導電性材料を得た。【０１８６】
前記で得られた（メタ）アクリル系導電性材料の物性として、作業性を実施例１と同様にして調べ、成形性を５０℃の温度で１時間加熱したこと以外は実施例１と同様にして調べた。乾燥操作は不要であり、作業性に優れていた。成形性についての結果を表１に示す。【０１８７】
次に、前記で得られた（メタ）アクリル系導電性材料を用い、５０℃の温度で１時間加熱したこと以外は実施例１と同様にして導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は３１１．７倍であり、体積抵抗率は１１９８００Ω・ｃｍであった。【０１８８】
実施例１０
実施例９において、導電剤の固形分の含有率が１６質量％の代わりに、導電剤の固形分の含有率が２３質量％に変更したこと以外は、実施例９と同様にして（メタ）アクリル系導電性材料を得た。【０１８９】
前記で得られた（メタ）アクリル系導電性材料の物性として、作業性および成形性を実施例９と同様にして調べた。乾燥操作は不要であり、作業性に優れていた。成形性についての結果を表１に示す。【０１９０】
次に、前記で得られた（メタ）アクリル系導電性材料を用い、実施例９と同様にして導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は６０９４倍であり、体積抵抗率は２０Ω・ｃｍであった。応力とひずみとの関係を測定し、残留歪み（ヒステリシス）について調べたところ、３６．５ＭＰａ・％であった。【０１９１】
実施例１１
実施例９において、導電剤の固形分の含有率が１６質量％の代わりに、導電剤の固形分の含有率が２７質量％に変更したこと以外は、実施例９と同様にして（メタ）アクリル系導電性材料を得た。【０１９２】
前記で得られた（メタ）アクリル系導電性材料の物性として、作業性および成形性を実施例９と同様にして調べた。乾燥操作は不要であり、作業性に優れていた。成形性についての結果を表１に示す。【０１９３】
次に、前記で得られた（メタ）アクリル系導電性材料を用い、実施例９と同様にして導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は４７６倍であり、体積抵抗率は４．２Ω・ｃｍであった。【０１９４】
実施例１２
製造例１で得られた（メタ）アクリル系エラストマー１００ｇをトルエン９００ｇに溶解させることにより、樹脂溶液を得た。【０１９５】
（メタ）アクリル系エラストマーおよび導電剤の合計固形分における導電剤の固形分の含有率が７０質量％となるように、導電剤としてフレーク状銀粉〔福田金属箔粉工業（株）製、品番：ＡｇＣ−Ａ、平均粒子径：３〜５μｍ、以下同じ〕を前記で得られた樹脂溶液に添加し、（メタ）アクリル系エラストマーおよび導電剤の合計固形分の１．６質量％の量で分散剤として２−（２−ブトキシエタノール）〔東京化成工業（株）製〕を当該樹脂溶液に添加し、混合することにより、（メタ）アクリル系導電性材料を得た。【０１９６】
前記で得られた（メタ）アクリル系導電性材料の物性として、作業性を実施例１と同様にして調べ、成形性を１８０℃の温度で１時間加熱したこと以外は実施例１と同様にして
調べた。乾燥操作は不要であり、作業性に優れていた。成形性についての結果を表１に示す。【０１９７】
次に、前記で得られた（メタ）アクリル系導電性材料を用い、１８０℃の温度で１時間加熱したこと以外は実施例１と同様にして導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は測定限界（１０００万倍）を超え、体積抵抗率は１０９０００Ω・ｃｍであった。【０１９８】
実施例１３
実施例１２において、導電剤の固形分の含有率が７０質量％の代わりに、導電剤の固形分の含有率が８０質量％に変更したこと以外は、実施例１２と同様にして（メタ）アクリル系導電性材料を得た。【０１９９】
前記で得られた（メタ）アクリル系導電性材料の物性として、作業性および成形性を実施例１２と同様にして調べた。乾燥操作は不要であり、作業性に優れていた。成形性についての結果を表１に示す。【０２００】
次に、前記で得られた（メタ）アクリル系導電性材料を用い、実施例１２と同様にして導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は２０．６倍であり、体積抵抗率は０．００６Ω・ｃｍであった。応力とひずみとの関係を測定し、残留歪み（ヒステリシス）について調べたところ、３０．７ＭＰａ・％であった。【０２０１】
実施例１４
実施例１２において、導電剤の固形分の含有率が７０質量％の代わりに、導電剤の固形分の含有率が８５質量％に変更したこと以外は、実施例１２と同様にして（メタ）アクリル系導電性材料を得た。【０２０２】
前記で得られた（メタ）アクリル系導電性材料の物性として、作業性および成形性を実施例１２と同様にして調べた。乾燥操作は不要であり、作業性に優れていた。成形性についての結果を表１に示す。【０２０３】
次に、前記で得られた（メタ）アクリル系導電性材料を用い、実施例１２と同様にして導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は２０７倍であり、体積抵抗率は０．００５Ω・ｃｍであった。【０２０４】
実施例１５
製造例２で得られた（メタ）アクリル系エラストマー１００ｇをトルエン９００ｇに溶解させることにより、樹脂溶液を得た。得られた樹脂溶液にイソホロンジイソシアネート０．２３ｇおよび錫触媒〔日東化成（株）製、製品名：ネオスタンＵ−１００〕０．０２ｇを添加し、よく撹拌した。【０２０５】
（メタ）アクリル系エラストマーおよび導電剤の合計固形分における導電剤の固形分の含有率が８０質量％となるように、導電剤としてフレーク状銀粉〔福田金属箔粉工業（株）製、品番：ＡｇＣ−Ａ〕を前記で得られた樹脂溶液に添加し、（メタ）アクリル系エラストマーおよび導電剤の合計固形分の１．６質量％の量で分散剤として２−（２−ブトキシエタノール）〔東京化成工業（株）製〕を当該樹脂溶液に添加し、混合することにより、（メタ）アクリル系導電性材料を得た。【０２０６】
前記で得られた（メタ）アクリル系導電性材料の物性として、作業性を実施例１と同様にして調べ、成形性を１８０℃の温度で１時間加熱したこと以外は実施例１と同様にして調べた。乾燥操作は不要であり、作業性に優れていた。成形性についての結果を表１に示す。【０２０７】
次に、前記で得られた（メタ）アクリル系導電性材料を用い、１８０℃の温度で１時間加熱したこと以外は実施例１と同様にして導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は測定限界（１０００万倍）を超え、体積抵抗率は１９７８００Ω・ｃｍであった。耐溶剤性について調べたところ、溶媒に再溶解せず、耐溶剤性に優れていることが分かった。【０２０８】
実施例１６
実施例１５において、導電剤の固形分の含有率が８０質量％の代わりに、導電剤の固形分の含有率が８５質量％に変更したこと以外は、実施例１５と同様にして（メタ）アクリル系導電性材料を得た。【０２０９】
前記で得られた（メタ）アクリル系導電性材料の物性として、作業性および成形性を実施例１５と同様にして調べた。乾燥操作は不要であり、作業性に優れていた。成形性についての結果を表１に示す。【０２１０】
次に、前記で得られた（メタ）アクリル系導電性材料を用い、実施例１５と同様にして導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は２０７倍であり、体積抵抗率は０．１Ω・ｃｍであった。応力とひずみとの関係を測定し、残留歪み（ヒステリシス）について調べたところ、７．１ＭＰａ・％であった。耐溶剤性について調べたところ、溶媒に再溶解せず、耐溶剤性に優れていることが分かった。【０２１１】
実施例１７
製造例８で得られた（メタ）アクリル系エラストマー１００ｇをトルエン９００ｇに溶解させることにより、樹脂溶液を得た。【０２１２】
（メタ）アクリル系エラストマーおよび導電剤の合計固形分における導電剤の固形分の含有率が８０質量％となるように、導電剤としてフレーク状銀粉［福田金属箔粉工業（株）製、品番：ＡｇＣ−Ａ］を前記で得られた樹脂溶液に添加し、（メタ）アクリル系エラストマーおよび導電剤の合計固形分の１．６質量％の量で分散剤として２−（２−ブトキシエタノール）〔東京化成工業（株）製〕を当該樹脂溶液に添加し、混合することにより、（メタ）アクリル系導電性材料を得た。【０２１３】
前記で得られた（メタ）アクリル系導電性材料の物性として、成形性を１８０℃の温度で１時間加熱したこと以外は実施例１と同様にして調べた。乾燥操作は不要であり、作業性に優れていた。成形性についての結果を表１に示す。フィルム化可能で、ヤング率は８．５３ＭＰa、伸びは５，０００％、電気抵抗の変化率は３．５倍、体積抵抗率は０．００００９Ω・ｃｍであった。応力とひずみとの関係を測定し、残留歪み（ヒステリシス）について調べたところ、１４．１ＭＰａ・％であった。【０２１４】
実施例１８
製造例２で得られた（メタ）アクリル系エラストマー１００ｇをトルエン９００ｇに溶解させることにより、樹脂溶液を得た。得られた樹脂溶液にイソホロンジイソシアネート０．２３ｇおよび錫触媒〔日東化成（株）製、製品名：ネオスタンＵ−１００〕０．０２ｇを添加し、よく撹拌した。【０２１５】
（メタ）アクリル系エラストマーおよび導電剤の合計固形分における導電剤の固形分の含有率が９．０質量％となるように、導電剤としてノーマルマルチウォールカーボンナノチューブ〔神戸天然物化学（株）製〕を前記で得られた樹脂溶液に添加し、導電剤の固形分の２質量％の量で分散剤〔Ｅｌｅｍｅｎｔｉｓ社製、品番：ＮＵＯＳＰＥＲＳＥ（登録商標）ＡＰ６５７〕を当該樹脂溶液に添加し、混合することにより、（メタ）アクリル系導電性材料を得た。【０２１６】
前記で得られた（メタ）アクリル系導電性材料の物性として、作業性を実施例１と同様にして調べ、成形性を５０℃の温度で１時間加熱後、１８０℃の温度で１時間加熱したこと以外は実施例１と同様にして調べた。乾燥操作は不要であり、作業性に優れていた。成形性についての結果を表１に示す。フィルム化可能で、ヤング率は３．４５ＭＰa、伸びは６２０％、電気抵抗の変化率は１３．５倍、体積抵抗率は５．３Ω・ｃｍであった。応力とひずみとの関係を測定し、残留歪み（ヒステリシス）について調べたところ、１０．３ＭＰａ・％であった。耐溶剤性について調べたところ、溶媒に再溶解せず、耐溶剤性に優れていることが分かった。【０２１７】
実施例１８の（メタ）アクリル系導電性材料について、耐久性を調べた。サンプルサイズ５ｍｍ×２０ｍｍのサンプルを作製し、そのサンプルを１ｍｍ／ｓの速さで１００％まで伸長し、その後３０ｓ保持し、そしてその後１ｍｍ／ｓの速さで除荷し、３０ｓ保持するサイクルを１００回繰り返し行った。このサイクルの間、抵抗値を測定した。結果を図５に示す。図５に示されるように、１００回のサイクル中において伸長および除荷による抵抗値の変動はほぼ一定であり、耐久性を有することが分かった。【０２１８】
実施例１９
（メタ）アクリル系エラストマーおよび導電剤の合計固形分における導電剤の固形分の含有率が８０質量％となるように、導電剤としてフレーク状銀粉〔福田金属箔粉工業（株）製、品番：ＡｇＣ−Ａ〕を製造例７で得られた樹脂溶液に添加し、（メタ）アクリル系エラストマーおよび導電剤の合計固形分の１．６質量％の量で分散剤として２−（２−ブトキシエタノール）〔東京化成工業（株）製〕を当該樹脂溶液に添加し、混合することにより、（メタ）アクリル系導電性材料を得た。【０２１９】
前記で得られた（メタ）アクリル系導電性材料の物性として、成形性を１８０℃の温度で１時間加熱したこと以外は実施例１と同様にして調べた。その結果を表１に示す。【０２２０】
次に、前記で得られた（メタ）アクリル系導電性材料を用い、１８０℃の温度で１時間加熱したこと以外は実施例１と同様にして導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は１１６万倍であり、体積抵抗率は０．０１Ω・ｃｍであった。応力とひずみとの関係を測定し、残留歪み（ヒステリシス）について調べたところ、６．６ＭＰａ・％であった。【０２２１】
実施例２０
実施例１９において、導電剤の固形分の含有率が８０質量％の代わりに、導電剤の固形分の含有率が９０質量％に変更したこと以外は、実施例１９と同様にして、（メタ）アクリル系導電性材料を得た。【０２２２】
前記で得られた（メタ）アクリル系導電性材料の物性として、成形性を実施例１９と同様にして調べた。その結果を表１に示す。【０２２３】
次に、前記で得られた（メタ）アクリル系導電性材料を用い、実施例１９と同様にして導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は測定限界（１０００万倍）を超え、体積抵抗率は０．０００３Ω・ｃｍであった。応力とひずみとの関係を測定し、残留歪み（ヒステリシス）について調べたところ、１１．８ＭＰａ・％であった。【０２２４】
比較例１
製造例３で得られた（メタ）アクリル系エラストマー１００ｇをトルエン９００ｇに溶解させることにより、樹脂溶液を得た。【０２２５】
（メタ）アクリル系エラストマーおよび導電剤の合計固形分における導電剤の固形分の含有率が９０質量％となるように、導電剤としてフレーク状銀粉〔福田金属箔粉工業（株）製、品番：ＡｇＣ−Ａ〕を前記で得られた樹脂溶液に添加し、（メタ）アクリル系エラストマーおよび導電剤の合計固形分の１．６質量％の量で分散剤として２−（２−ブトキシエタノール）〔東京化成工業（株）製〕を当該樹脂溶液に添加し、混合することにより、（メタ）アクリル系導電性材料を得た。【０２２６】
前記で得られた（メタ）アクリル系導電性材料の物性として、作業性を実施例１と同様にして調べ、成形性を１８０℃の温度で１時間加熱したこと以外は実施例１と同様にして調べた。乾燥操作は不要であった。成形性についての結果を表１に示す。【０２２７】
比較例２
製造例３で得られた（メタ）アクリル系エラストマー１００ｇをトルエン９００ｇに溶解させることにより、樹脂溶液を得た。【０２２８】
（メタ）アクリル系エラストマーおよび導電剤の合計固形分における導電剤の固形分の含有率が１３．６質量％となるように、導電剤としてノーマルマルチウォールカーボンナノチューブ〔神戸天然物化学（株）製〕を前記で得られた樹脂溶液に添加し、導電剤の固形分の２質量％の量で分散剤〔Ｅｌｅｍｅｎｔｉｓ社製、品番：ＮＵＯＳＰＥＲＳＥ（登録商標）ＡＰ６５７〕を当該樹脂溶液に添加し、混合することにより、（メタ）アクリル系導電性材料を得た。【０２２９】
しかし、前記で得られた（メタ）アクリル系導電性材料は、導電剤が樹脂溶液中で分離または沈殿し、分散しなかった。当該（メタ）アクリル系導電性材料の物性として、作業性を実施例１と同様にして調べ、成形性を５０℃の温度で１時間加熱したこと以外は実施例１と同様にして調べた。乾燥操作は不要であった。成形性についての結果を表１に示す。【０２３０】
比較例３
（メタ）アクリル系エラストマーおよび導電剤の合計固形分における導電剤の固形分の含有率が９．８質量％となるように、導電剤としてノーマルマルチウォールカーボンナノチューブ〔神戸天然物化学（株）製〕を製造例４で得られた樹脂溶液に添加し、導電剤の固形分の２質量％の量で分散剤〔Ｅｌｅｍｅｎｔｉｓ社製、品番：ＮＵＯＳＰＥＲＳＥ（登録商標）ＡＰ６５７〕を当該樹脂溶液に添加し、混合することにより、（メタ）アクリル系導電性材料を得た。【０２３１】
しかし、前記で得られた（メタ）アクリル系導電性材料は、導電剤が樹脂溶液中で分離または沈殿し、分散しなかった。当該（メタ）アクリル系導電性材料の物性として、作業性を実施例１と同様にして調べ、成形性を５０℃の温度で１時間加熱したこと以外は実施例１と同様にして調べた。乾燥操作は不要であった。成形性についての結果を表１に示す。【０２３２】
比較例４
（メタ）アクリル系エラストマーおよび導電剤の合計固形分における導電剤の固形分の含有率が１０．４質量％となるように、導電剤としてノーマルマルチウォールカーボンナノチューブ〔神戸天然物化学（株）製〕を製造例５で得られた樹脂溶液に添加し、導電剤の固形分の２質量％の量で分散剤〔Ｅｌｅｍｅｎｔｉｓ社製、品番：ＮＵＯＳＰＥＲＳＥ（登録商標）ＡＰ６５７〕を当該樹脂溶液に添加し、混合することにより、（メタ）アクリル系導電性材料を得た。【０２３３】
しかし、前記で得られた（メタ）アクリル系導電性材料は、導電剤が樹脂溶液中で分離または沈殿し、分散しなかった。当該（メタ）アクリル系導電性材料の物性として、作業性を実施例１と同様にして調べ、成形性を５０℃の温度で１時間加熱したこと以外は実施例１と同様にして調べた。乾燥操作は不要であった。成形性についての結果を表１に示す。【０２３４】
比較例５
（メタ）アクリル系エラストマーおよび導電剤の合計固形分における導電剤の固形分の含有率が９．２質量％となるように、導電剤としてノーマルマルチウォールカーボンナノチューブ〔神戸天然物化学（株）製〕を製造例６で得られた樹脂分散液に添加し、導電剤の固形分の２質量％の量で分散剤〔Ｅｌｅｍｅｎｔｉｓ社製、品番：ＮＵＯＳＰＥＲＳＥ（登録商標）ＡＰ６５７〕を当該樹脂溶液に添加し、混合することにより、（メタ）アクリル系導電性材料を得た。【０２３５】
前記で得られた（メタ）アクリル系導電性材料の物性として、作業性および成形性を実施例１と同様にして調べた。乾燥操作は不要であった。成形性についての結果を表１に示す。【０２３６】
次に、前記で得られた（メタ）アクリル系導電性材料を透明ガラス製の成形型（縦：１００ｍｍ、横：１００ｍｍ、深さ：２ｍｍ）内に注入した後、ホットプレートにて８０℃の温度で１時間加熱することにより、導電性フィルムを作製した。得られた導電性フィルムの物性として、柔軟性および伸長性を実施例１と同様にして調べた。その結果を表１に示す。また、当該導電性フィルムの電気抵抗の変化率および体積抵抗率を実施例１と同様に測定したところ、電気抵抗の変化率は１０．２倍であり、体積抵抗率は２５．３Ω・ｃｍであった。応力とひずみとの関係を測定し、残留歪み（ヒステリシス）について調べたところ、２２．０ＭＰａ・％であった。
【０２３７】
【表１】
2018055890.tif 000007
（注）
−：フィルム化ができないため、柔軟性および伸長性の評価が不可能【０２３８】
表１に示された結果から、各実施例は、×の評価がまったくなく、各比較例と対比して、成形性、柔軟性および伸長性に総合的に優れていることがわかる。【０２３９】
また、実施例１〜２０の結果から、実施例で得られた導電性フィルムは、電気抵抗の変化率の広範囲において柔軟性および伸長性に優れていることがわかる。【０２４０】
実施例２１
フィルムとしてアクリルフォーム構造用接合テープ〔スリーエムジャパン（株）製、品番：ＶＨＢ４９１０、素材の厚さ：１ｍｍ〕を用い、当該フィルムを縦方向および横方向にそれぞれ延伸倍率６倍にて二軸延伸させ、延伸した状態で当該フィルムを型枠に固定した。【０２４１】
次に、前記フィルムの両面の中央部に実施例１で得られた導電性フィルムを張り付けることにより、電極（直径：９ｍｍ、厚さ：２０〜５０μｍ）を形成させてアクチュエータを得た。【０２４２】
前記で得られたアクチュエータの電極に電圧を印加し、電圧を上昇させたときのアクチュエータの変位量およびその変化率を以下の方法に基づいて調べた。その結果、印加電圧が４ｋＶのときの前記アクチュエータの変位量は、０．２６ｍｍであり、その変化率は５．８％であった。また、電圧を上昇させたときのアクチュエータの変位量の変化率の測定結果を図３に示す。なお、図３は、アクチュエータの印加電圧とアクチュエータの変位量の変化率との関係を示すグラフである(以下において同じ)。【０２４３】
〔変位量およびその変化率〕
アクチュエータの一方の電極に変位量測定用マーカーを取り付け、電極間に電圧アンプ〔松定プレシジョン（株）製、品番：ＨＥＯＰＳ−１０Ｂ２〕で直流電圧を印加したときのマーカーの変位量（ｍｍ）を変位計〔（株）キーエンス製、品番：ＬＫ−ＧＤ５００〕で測定した後、式：
［変位量の変化率（％）］
＝［（変位量（ｍｍ）÷電圧の印加前の電極の半径（ｍｍ））］×１００
に基づいて変位量の変化率を求めた。【０２４４】
実施例２２
実施例２で得られた導電性フィルムを用いて、実施例２１と同様にしてアクチュエータを作製し、アクチュエータの電極に電圧を印加し、電圧を上昇させたときのアクチュエータの変位量およびその変化率を実施例２１と同様にして調べた。その結果、印加電圧が４ｋＶのときの前記アクチュエータの変位量は０．３２１ｍｍであり、その変化率は７．１％であった。また、電圧を上昇させたときのアクチュエータの変位量の変化率の測定結果を図３に示す。【０２４５】
比較例６
実施例２１において、実施例１で得られた導電性フィルムを張り付ける代わりに、アクチュエータの電極として一般的に使用することができるカーボングリース〔（株）キタコ製〕を乾燥後の厚さが０．０５ｍｍとなるように塗布したこと以外は、実施例２１と同様にしてアクチュエータを作製し、アクチュエータの電極に電圧を印加し、電圧を上昇させたときのアクチュエータの変位量およびその変化率を実施例２１と同様にして調べた。その結果、印加電圧が４ｋＶのときの前記アクチュエータの変位量は０．１５ｍｍであり、その変化率は３．４％であった。また、電圧を上昇させたときのアクチュエータの変位量の変化率の測定結果を図３に示す。【０２４６】
図３に示された結果から、実施例２１および実施例２２で得られたアクチュエータは、比較例６と対比して、電圧を上昇させたときのアクチュエータの変位量が大きいのみならず、印加電圧が低くても変位量の変化率が高いことがわかる。【０２４７】
以上のように、本発明の好ましい実施形態を用いて本発明を例示してきたが、本発明は、特許請求の範囲によってのみその範囲が解釈されるべきであることが理解される。本願は、日本国出願特願２０１６−１８３３０８（２０１６年９月２０日出願）に対して優先権を主張するものであり、その内容はその全体が本明細書において参考として援用される。本明細書において引用した特許、特許出願および他の文献は、その内容自体が具体的に本明細書に記載されているのと同様にその内容が本明細書に対する参考として援用されるべきであることが理解される。
【産業上の利用可能性】
【０２４８】
本発明の（メタ）アクリル系導電性材料は、作業性および成形性に優れるとともに、電気抵抗の変化率の広範囲において柔軟性および伸長性に優れた導電性フィルムを形成するものである。本発明の導電性フィルムは、例えば、アクチュエータ、産業用ロボットなどに使用されるセンサ、配線、電極、基板、発電素子、スピーカー、マイクロフォン、ノイズキャンセラ、トランスデューサ、人工筋肉、小型ポンプ、医療用器具などの導電部に使
用することが期待される。
【符号の説明】
【０２４９】
１    アクチュエータ
２    フィルム
３ａ  電極
３ｂ  電極
４ａ  端子
４ｂ  端子
５ａ  導線
５ｂ  導線
６    電源
７    マーカー
８    変位計
【図１】
2018055890.tif 000011
【図２】
2018055890.tif 000012
【図３】
2018055890.tif 000013
【図４】
2018055890.tif 000014
【図５】
2018055890.tif 000015
【国際調査報告】
2018055890.tif 000016
2018055890.tif 000017
2018055890.tif 000018
2018055890.tif 000019